(57)【要約】【課題】液晶媒体を提供する。【解決手段】本発明は、ネマチック相を有し、負の誘電異方性を示し、ａ）式（Ｉ）の１種類以上の化合物、ｂ）５．０×１０−３重量％〜１．０重量％の式ＩＩ−Ａ〜ＩＩ−Ｆの化合物群より選択される１種類以上の化合物、ｃ）５．０×１０−４重量％〜１．０重量％の式ＩＩ−Ｇの１個または２個以上の基を含む１種類以上の化合物を含む液晶媒体と、電気光学的ディスプレイ、特に、ＶＡ、ＥＣＢ、ＰＡＬＣ、ＦＦＳまたはＩＰＳ効果に基づくアクティブマトリクスディスプレイにおける液晶媒体の使用と、そのようなディスプレイと、式Ｉの１種類以上の化合物を含む液晶媒体を安定化するための、基ＩＩ−Ｇを含む１種類以上の化合物と共に式ＩＩ−Ａ〜ＩＩ−Ｆの化合物群より選択される１種類以上の化合物の一般的な使用とに関する。2011519985.tif 000149【選択図】なし
2011519985.tif 000002
【特許請求の範囲】
【請求項１】
ネマチック相および負の誘電異方性を有する液晶媒体であって、
ａ）式Ｉの１種類以上の化合物と、
ｂ）５．０×１０−３重量％〜１．０重量％の式ＩＩ−Ａ〜ＩＩ−Ｆの化合物群より選択される１種類以上の化合物と、
ｃ）５．０×１０−４重量％〜１．０重量％の式ＩＩ−Ｇの１個または２個以上の基を含有する１種類以上の化合物を含む媒体。
【化１】
2011519985.tif 000128
（式中、
Ｒ１は、Ｈ、１５個までのＣ原子を有する無置換のアルキルまたはアルケニル基を表し、ただし加えて、これらの基における１個以上のＣＨ２基は、Ｏ原子が互いに直接連結しないようにして、−Ｏ−、−Ｓ−、
【化２】
2011519985.tif 000129
−Ｃ≡Ｃ−、−ＣＦ２−Ｏ−、−Ｏ−ＣＦ２−、−ＣＯ−Ｏ−または−Ｏ−ＣＯ−で置き換えられていてもよく、ただし、全ての基において、１個以上のＨ原子はハロゲン原子で置き換えられていてもよく、
Ｌ１は、ＨまたはＦを表し、
【化３】
2011519985.tif 000130
を表し、
Ｚ１１およびＺ１２は、それぞれ互いに独立に、−ＣＨ２−ＣＨ２−、−ＣＨ２−ＣＦ２−、−ＣＦ２−ＣＨ２−、−ＣＦ２−ＣＦ２−、−ＣＨ＝ＣＨ−、−ＣＦ＝ＣＨ−、−ＣＨ＝ＣＦ−、−ＣＦ＝ＣＦ−、−Ｃ≡Ｃ−、−ＣＨ２−Ｏ−、−Ｏ−ＣＨ２−、−Ｏ−、−ＣＨ２−、−ＣＯ−Ｏ−、−Ｏ−ＣＯ−、−ＣＦ２−Ｏ−、−Ｏ−ＣＦ２−または単結合を表し、および
ｎは、０または１を表す。）
【化４】
2011519985.tif 000131
（式中、
Ｒ２１およびＲ２２は、それぞれ互いに独立に、Ｈ、１５個までのＣ原子を有する無置換のアルキルまたはアルケニル基を表し、ただし加えて、これらの基における１個以上のＣＨ２基は、Ｏ原子が互いに直接連結しないようにして、−Ｏ−、−Ｓ−、
【化５】
2011519985.tif 000132
−Ｃ≡Ｃ−、−ＣＦ２−Ｏ−、−Ｏ−ＣＦ２−、−ＣＯ−Ｏ−または−Ｏ−ＣＯ−で置き換えられていてもよく、あるいは、Ｒ２２はＸ２も表し、および、式ＩＩ−ＢおよびＩＩ−Ｃにおいて、Ｒ２１は、好ましくは、アルコキシを表し、Ｒ２２は、好ましくは、Ｈまたはアルキルを表し、
Ｘ２は、Ｆ、Ｃｌ、ＣＮまたは−ＯＣＦ３を表し、
【化６】
2011519985.tif 000133
他方は、存在するのであれば、
【化７】
2011519985.tif 000134
を表し、
Ｌ２１およびＬ２２の一方は、＝Ｃ（−Ｆ）−または＝Ｎ−を表し、他方は＝Ｃ（−Ｆ）−を表し、
Ｌ２３は、＝Ｃ（−Ｈ）−または＝Ｎ−を表し、
Ｙ２は、ＨまたはＦを表し、
Ｚ２１は、−ＣＨ２−ＣＨ２−、−ＣＨ２−ＣＦ２−、−ＣＦ２−ＣＨ２−、−ＣＦ２−ＣＦ２−、−ＣＨ＝ＣＨ−、−ＣＦ＝ＣＨ−、−ＣＨ＝ＣＦ−、−ＣＦ＝ＣＦ−、−Ｃ≡Ｃ−、−ＣＨ２−Ｏ−、−Ｏ−ＣＨ２−、−Ｏ−、−ＣＨ２−、−ＣＯ−Ｏ−、−Ｏ−ＣＯ−、−ＣＦ２−Ｏ−、−Ｏ−ＣＦ２−または単結合を表し、および
ｍは、０または１を表す。）
【化８】
2011519985.tif 000135
（式中、
Ｒ２３は、Ｈまたは１５個までのＣ原子を有する無置換のアルキル基を表し、ただし加えて、これらの基における１個以上のＣＨ２基は、Ｏ原子が互いに直接連結しないようにして、および、Ｎ原子がＯ原子およびＳ原子のいずれとも直接連結しないようにして、−Ｏ−、−Ｓ−、
【化９】
2011519985.tif 000136
−Ｃ≡Ｃ−、−ＣＦ２−Ｏ−、−Ｏ−ＣＦ２−、−ＣＯ−Ｏ−または−Ｏ−ＣＯ−で置き換えられていてもよい。）
【請求項２】
式Ｉ−１の１種類以上の化合物を含むことを特徴とする請求項１に記載の媒体。
【化１０】
2011519985.tif 000137
（式中、パラメータは、請求項１において示されるそれぞれの意味を有する。）
【請求項３】
式ＩＩ−Ａ−１およびＩＩ−Ａ−２の化合物群より選択される１種類以上の化合物を含むことを特徴とする請求項１または２に記載の媒体。
【化１１】
2011519985.tif 000138
（式中、
Ｙ２１およびＹ２２は、互いに独立に、ＨまたはＦを表し、および
他のパラメータは、請求項１において示されるそれぞれの意味を有する。）
【請求項４】
式ＩＩ−Ｇ−１〜ＩＩ−Ｇ−７の化合物群より選択される１種類以上の化合物を含むことを特徴とする請求項１〜３のいずれか一項に記載の媒体。
【化１２】
2011519985.tif 000139
【化１３】
2011519985.tif 000140
【請求項５】
式Ｉの化合物の総濃度が、２重量％以上〜４０重量％以下であることを特徴とする請求項１〜４のいずれか一項に記載の媒体。
【請求項６】
ｄ）式ＩＩＩの１種類以上の化合物
を含むことを特徴とする請求項１〜５のいずれか一項に記載の媒体。
【化１４】
2011519985.tif 000141
（式中、
Ｒ３１およびＲ３２は、それぞれ互いに独立に、請求項１においてＲ１に与えられる意味の１つを有し、
【化１５】
2011519985.tif 000142
を表し、
Ｚ３１〜Ｚ３３は、それぞれ互いに独立に、請求項１においてＺ１１に与えられる意味の１つを有し、
ｐおよびｑは、それぞれ互いに独立に、０または１を表す。）
【請求項７】
ｅ）式ＩＶおよびＶの化合物群より選択される１種類以上の化合物
を含むことを特徴とする請求項１〜６のいずれか一項に記載の媒体。
【化１６】
2011519985.tif 000143
（式中、
Ｒ４１、Ｒ４２、Ｒ５１およびＲ５２は、それぞれ互いに独立に、請求項１においてＲ２１に与えられる意味の１つを有し、
【化１７】
2011519985.tif 000144
および、他の環は、存在するのであれば、それぞれ互いに独立に、
【化１８】
2011519985.tif 000145
を表し、
Ｌ４１およびＬ４２は、それぞれ互いに独立に、＝Ｃ（Ｘ４）−を表し、あるいは、Ｌ４１およびＬ４２の一方は＝Ｎ−も表し、
Ｘ４は、Ｆ、Ｃｌ、ＯＣＦ３、ＣＦ３、ＣＨ３、ＣＨ２Ｆ、ＣＨＦ２を表し、
【化１９】
2011519985.tif 000146
を表し、
および、その他は、存在するのであれば、それぞれ互いに独立に、
【化２０】
2011519985.tif 000147
を表し、
また、
【化２１】
2011519985.tif 000148
は、共に単結合を表してもよく、
Ｚ４１〜Ｚ４３およびＺ５１〜Ｚ５３は、それぞれ互いに独立に、請求項１においてＺ１１に与えられる意味の１つを有し、
ｒおよびｓは、それぞれ互いに独立に、０または１を表し、
ｔおよびｕは、それぞれ互いに独立に、０または１を表し、
ただし、請求項１に記載される式Ｉの化合物は、ここでは除外される。）
【請求項８】
１種類以上のキラル化合物を追加的に含むことを特徴とする請求項１〜７のいずれか一項に記載の媒体。
【請求項９】
１０〜６０重量％の式ＩＩＩの１種類以上の化合物と、および／または
３０〜８０重量％の式ＩＶおよび／またはＶの化合物群より選択される１種類以上の化合物とを含み、
ただし、媒体中の全ての化合物の総含有量は１００重量％である
ことを特徴とする請求項６〜８のいずれか一項に記載のの媒体。
【請求項１０】
請求項１〜９のいずれか一項に記載の液晶媒体を含むこと特徴とする電気光学的ディスプレイまたは電気光学的部品。
【請求項１１】
ＶＡまたはＥＣＢ効果に基づくこと特徴とする請求項１０に記載のディスプレイ。
【請求項１２】
アクティブマトリクスアドレス装置を有することを特徴とする請求項１０または１１に記載のディスプレイ。
【請求項１３】
電気光学的ディスプレイまたは電気光学的部品における請求項１〜９のいずれか一項に記載の液晶媒体の使用。
【請求項１４】
液晶媒体を調製する方法であって、請求項１に記載の式Ｉの１種類以上の化合物を、請求項１に記載の式ＩＩ−Ａ〜ＩＩ−Ｆの化合物群より選択される１種類以上の化合物と、請求項１に記載の式ＩＩ−Ｇの１個以上の基を含有する１種類以上の化合物と混合することを特徴とする方法。
【請求項１５】
請求項１に記載の式Ｉの１種類以上の化合物を含む液晶媒体を安定化する方法であって、請求項１に記載の式ＩＩ−Ａ〜ＩＩ−Ｆの化合物群より選択される１種類以上の化合物と、請求項１に記載の式ＩＩ−Ｇの１個以上の基を含有する１種類以上の化合物とを、該媒体に添加することを特徴とする方法。
【発明の詳細な説明】
【技術分野】
【０００１】
本発明は、液晶媒体、液晶ディスプレイにおけるそれの使用、これらの液晶ディスプレイ、特に、ホメオトロピック出発配向において誘電的に負の液晶を備えたＥＣＢ（ｅｌｅｃｔｒｉｃａｌｌｙ  ｃｏｎｔｒｏｌｌｅｄ  ｂｉｒｅｆｒｉｎｇｅｎｃｅ：電気的制御複屈折）効果を使用する液晶ディスプレイに関する。本発明による液晶媒体は、本発明によるディスプレイにおいて特に短い応答時間と同時に高い電圧保持率（略してＶＨＲ）によって区別される。
【背景技術】
【０００２】
電気的制御複屈折の原理、ＥＣＢ（ｅｌｅｃｔｒｉｃａｌｌｙ  ｃｏｎｔｒｏｌｌｅｄ  ｂｉｒｅｆｒｉｎｇｅｎｃｅ：電気的制御複屈折）効果またはＤＡＰ（ｄｅｆｏｒｍａｔｉｏｎ  ｏｆ  ａｌｉｇｎｅｄ  ｐｈａｓｅｓ：配向相の変形）効果は、１９７１年に初めて記載された（Ｍ．Ｆ．ＳｃｈｉｅｃｋｅｌおよびＫ．Ｆａｈｒｅｎｓｃｈｏｎ、「Ｄｅｆｏｒｍａｔｉｏｎ  ｏｆ  ｎｅｍａｔｉｃ  ｌｉｑｕｉｄ  ｃｒｙｓｔａｌｓ  ｗｉｔｈ  ｖｅｒｔｉｃａｌ  ｏｒｉｅｎｔａｔｉｏｎ  ｉｎ  ｅｌｅｃｔｒｉｃａｌ  ｆｉｅｌｄｓ」、Ａｐｐｌ．Ｐｈｙｓ．Ｌｅｔｔ．１９巻（１９７１年）、３９１２頁（非特許文献１））。その後、Ｊ．Ｆ．Ｋａｈｎ（Ａｐｐｌ．Ｐｈｙｓ．Ｌｅｔｔ．２０巻（１９７２年）、１１９３頁（非特許文献２））およびＧ．ＬａｂｒｕｎｉｅおよびＪ．Ｒｏｂｅｒｔ（Ｊ．Ａｐｐｌ．Ｐｈｙｓ．４４巻（１９７３年）、４８６９頁（非特許文献３））による報文が続いた。
【０００３】
Ｊ．ＲｏｂｅｒｔおよびＦ．Ｃｌｅｒｃ（ＳＩＤ  ８０  Ｄｉｇｅｓｔ  Ｔｅｃｈｎ．Ｐａｐｅｒｓ（１９８０年）、３０頁（非特許文献４））、Ｊ．Ｄｕｃｈｅｎｅ（Ｄｉｓｐｌａｙｓ  ７巻（１９８６年）、３頁（非特許文献５））およびＨ．Ｓｃｈａｄ（ＳＩＤ  ８２  Ｄｉｇｅｓｔ  Ｔｅｃｈｎ．Ｐａｐｅｒｓ（１９８２年）、２４４頁（非特許文献６））による報文において、ＥＣＢ効果に基づく高情報量のディスプレイ素子中での使用に適するものとするためには、弾性定数間の比Ｋ３／Ｋ１に対する高い値、光学異方性Δｎに対する高い値および誘電異方性Δεに対する−０．５以下の値を液晶相が有していなければならないことが示された。ＥＣＢ効果に基づく電気光学的ディスプレイ素子はホメオトロピックなエッジ配向を有している（ＶＡ技術、即ち、垂直配向（ｖｅｒｔｉｃａｌｌｙ  ａｌｉｇｎｅｄ））。また、誘電的に負の液晶媒体も、所謂ＩＰＳ効果を使用するディスプレイにおいて使用できる。
【０００４】
この効果を電気光学的ディスプレイ素子において工業的に応用するには、多数の要求を満足しなければならないＬＣ相が必要となる。ここで特に重要なのは、水分、空気、および熱、赤外線、可視および紫外領域の放射および直流および交流電界などの物理的影響に対する化学的耐性である。
【０００５】
更に、工業的に使用できるＬＣ相は、適切な温度範囲において液晶中間相および低粘度を有することが要求される。
【０００６】
現在までに開示されてきた液晶中間相を有する一連の化合物は、単一の化合物でこれら全ての要求を満たすものを含んでいない。従って、ＬＣ相として使用できる物質を得るためには、一般に、２〜２５種類、好ましくは３〜１８種類の化合物の混合物が調製される。
【０００７】
マトリックス液晶ディスプレイ（ＭＬＣディスプレイ）は既知である。個々のピクセルを個々にスイッチングするために使用することができる非線形素子は、例えば、アクティブ素子（即ち、トランジスター）である。なお、用語「アクティブマトリックス」は、一般に基板としてのガラス板上に配置される薄膜トランジスター（ＴＦＴ）を使用する場合について使用される。
【０００８】
２つの技術が区別される：例えばＣｄＳｅなどの化合物半導体を含むＴＦＴ、または多結晶または、とりわけ、アモルファスシリコンに基づくＴＦＴである。後者の技術が、世界的に商業上最も重要である。
【０００９】
ＴＦＴマトリックスはディスプレイの一方のガラス板の内面に形成され、一方、他方のガラス板はその内面に透明な対向電極を備える。ピクセル電極の大きさと比較して、ＴＦＴは非常に小さく、事実上、画像に対する悪影響はない。また、この技術はフルカラー対応のディスプレイにも拡張でき、このディスプレイにおいては、フィルター素子がスイッチ可能なピクセルのそれぞれに対向するように、赤、緑および青フィルターのモザイクが配置される。
【００１０】
これまでに使用されてきた大半のＴＦＴディスプレイは、通常、透過に対して直交する偏光子によって動作し、バックライトで照らされる。テレビ用途向けには、ＩＰＳセルまたはＥＣＢ（またはＶＡＮ）セルが使用され、一方、モニターでは、通常、ＩＰＳセルまたはＴＮセルが使用され、ノート型パソコン、ラップトップおよび携帯用途では、通常、ＴＮセルが使用される。
【００１１】
本明細書において、用語ＭＬＣディスプレイは、集積非線形素子を備える任意のマトリックスディスプレイ、即ち、アクティブマトリックスに加えて、バリスターまたはダイオード（ＭＩＭ、即ち、ｍｅｔａｌ−ｉｎｓｕｌａｔｏｒ−ｍｅｔａｌ（金属−絶縁体−金属））などのパッシブ素子を備えたディスプレイも網羅する。
【００１２】
このタイプのＭＬＣディスプレイは、特に、テレビ用途、モニターおよびノート型パソコン、または、例えば、自動車製造物または航空機内における高い情報密度のディスプレイに適している。コントラストの角度依存性および応答時間の問題に加えて、ＭＬＣディスプレイにおいては、液晶混合物の比抵抗が十分に高くないことに起因する問題もある［ＴＯＧＡＳＨＩ，Ｓ．、ＳＥＫＩＧＵＣＨＩ，Ｋ．、ＴＡＮＡＢＥ，Ｈ．、ＹＡＭＡＭＯＴＯ，Ｅ．、ＳＯＲＩＭＡＣＨＩ，Ｋ．、ＴＡＪＩＭＡ，Ｅ．、ＷＡＴＡＮＡＢＥ，Ｈ．およびＳＨＩＭＩＺＵ，Ｈ．、Ｐｒｏｃ．Ｅｕｒｏｄｉｓｐｌａｙ  ８４、１９８４年９月：Ａ２１０〜２８８頁、Ｍａｔｒｉｘ  ＬＣＤ  Ｃｏｎｔｒｏｌｌｅｄ  ｂｙ  Ｄｏｕｂｌｅ  Ｓｔａｇｅ  Ｄｉｏｄｅ  Ｒｉｎｇｓ、１４１ｆｆ頁、パリ（非特許文献７）；ＳＴＲＯＭＥＲ，Ｍ．、Ｐｒｏｃ．Ｅｕｒｏｄｉｓｐｌａｙ  ８４、１９８４年９月、Ｄｅｓｉｇｎ  ｏｆ  Ｔｈｉｎ  Ｆｉｌｍ  Ｔｒａｎｓｉｓｔｏｒｓ  ｆｏｒ  Ｍａｔｒｉｘ  Ａｄｄｒｅｓｓｉｎｇ  ｏｆ  Ｔｅｌｅｖｉｓｉｏｎ  Ｌｉｑｕｉｄ  Ｃｒｙｓｔａｌ  Ｄｉｓｐｌａｙｓ、１４５ｆｆ頁、パリ（非特許文献８）］。抵抗の低下に伴い、ＭＬＣディスプレイのコントラストが劣化する。液晶混合物の比抵抗はディスプレイの内部表面との相互作用のために、一般に、ＭＬＣディスプレイの寿命全体に渡って低下するので、許容される抵抗値を長期の動作期間で有さなければならないディスプレイのためには、高い（初期）抵抗が非常に重要である。
【００１３】
ＥＣＢ効果を使用するディスプレイは、所謂ＶＡＮ（ｖｅｒｔｉｃａｌｌｙ  ａｌｉｇｎｅｄ  ｎｅｍａｔｉｃ：垂直配向ネマチック）ディスプレイとして、ＩＰＳ（ｉｎ−ｐｌａｎｅ  ｓｗｉｔｃｈｉｎｇ：面内スイッチング）ディスプレイ（例えば：Ｙｅｏ、Ｓ．Ｄ．、論文１５．３：「Ａ  ＬＣ  Ｄｉｓｐｌａｙ  ｆｏｒ  ｔｈｅ  ＴＶ  Ａｐｐｌｉｃａｔｉｏｎ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、７５８および７５９頁（非特許文献９））および長く知られているＴＮ（ｔｗｉｓｔｅｄ  ｎｅｍａｔｉｃ：ツイストネマチック）ディスプレイに加え、特に、テレビ用途向けとして現在のところ最も重要な液晶ディスプレイの３種類のより最近のタイプの１つとして確立されてきた。
【００１４】
言及しなければならない最も重要な設計は：ＭＶＡ（ｍｕｌｔｉ−ｄｏｍａｉｎ  ｖｅｒｔｉｃａｌ  ａｌｉｇｎｍｅｎｔ：マルチドメイン垂直配向、例えば：Ｙｏｓｈｉｄｅ、Ｈ．ら、論文３．１：「ＭＶＡ  ＬＣＤ  ｆｏｒ  Ｎｏｔｅｂｏｏｋ  ｏｒ  Ｍｏｂｉｌｅ  ＰＣｓ（以下省略）」ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、６〜９頁（非特許文献１０）およびＬｉｕ、Ｃ．Ｔ．ら、論文１５．１：「Ａ  ４６−ｉｎｃｈ  ＴＦＴ−ＬＣＤ  ＨＤＴＶ  Ｔｅｃｈｎｏｌｏｇｙ（以下省略）」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、７５０〜７５３頁（非特許文献１１））、ＰＶＡ（ｐａｔｔｅｒｎｅｄ  ｖｅｒｔｉｃａｌ  ａｌｉｇｎｍｅｎｔ：パターン化垂直配向、例えば：Ｋｉｍ、Ｓａｎｇ  Ｓｏｏ、論文１５．４：「Ｓｕｐｅｒ  ＰＶＡ  Ｓｅｔｓ  Ｎｅｗ  Ｓｔａｔｅ−ｏｆ−ｔｈｅ−Ａｒｔ  ｆｏｒ  ＬＣＤ−ＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、７６０〜７６３頁（非特許文献１２））、ＡＳＶ（ａｄｖａｎｃｅｄ  ｓｕｐｅｒ  ｖｉｅｗ：先進スーパーヴュー、例えば：Ｓｈｉｇｅｔａ、ＭｉｔｚｕｈｉｒｏおよびＦｕｋｕｏｋａ、Ｈｉｒｏｆｕｍｉ、論文１５．２：「Ｄｅｖｅｌｏｐｍｅｎｔ  ｏｆ  Ｈｉｇｈ  Ｑｕａｌｉｔｙ  ＬＣＤＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、７５４〜７５７頁（非特許文献１３））である。
【００１５】
一般的な形態において、例えば、２００４年６月のＳｏｕｋにおけるＳＩＤセミナーにおいて、セミナーＭ−６：「Ｒｅｃｅｎｔ  Ａｄｖａｎｃｅｓ  ｉｎ  ＬＣＤ  Ｔｅｃｈｎｏｌｏｇｙ」、セミナー講義ノート、Ｍ−６／１〜Ｍ−６／２６（非特許文献１４）およびＭｉｌｌｅｒ、Ｉａｎ、ＳＩＤセミナー  ２００４、セミナーＭ−７：「ＬＣＤ−Ｔｅｌｅｖｉｓｉｏｎ」、セミナー講義ノート、Ｍ−７／１〜Ｍ−７／３２（非特許文献１５）において、技術が比較されている。例えば：Ｋｉｍ、Ｈｙｅｏｎ  Ｋｙｅｏｎｇら、論文９．１：「Ａ５７−ｉｎ．Ｗｉｄｅ  ＵＸＧＡ  ＴＦＴ−ＬＣＤ  ｆｏｒ  ＨＤＴＶ  Ａｐｐｌｉｃａｔｉｏｎ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、１０６〜１０９頁（非特許文献１６）のように、オーバードライブによるアドレス方法により、近年のＥＣＢディスプレイの応答時間は既に著しく改良されてきたが、ビデオに対応できる応答時間を達成することは、特に、中間階調のスイッチングにおいて、依然として満足いくほどには未だ解決されていない問題である。
【００１６】
ＡＳＶディスプレイなどのＥＣＢディスプレイは負の誘電異方性（Δε）の液晶媒体を使用する一方で、ＴＮおよび今日までの全ての従来のＩＰＳディスプレイは正の誘電異方性の液晶媒体を使用する。
【００１７】
このタイプの液晶ディスプレイにおいて、液晶は、電圧を印加すると光学的特性が可逆的に変化する誘電体として使用される。
【００１８】
ディスプレイにおいては、一般に、即ち、これらの既述の効果によるディスプレイにおいても動作電圧が可能な限り低くなければならないため、一般に、全てが同一の符号の誘電異方性を有し、可能な限り高い値の誘電異方性を有する液晶化合物より主に構成される液晶媒体を使用する。一般に、最大でも比較的低い割合の中性化合物を用い、可能であるならば、媒体と反対の符号の誘電異方性を有する化合物は用いない。よって、ＥＣＢディスプレイ用の負の誘電異方性の液晶媒体の場合、負の誘電異方性の化合物を主に用いる。用いられる液晶媒体は、一般に、負の誘電異方性の液晶化合物から主に成り、通常、更に本質的に成る。
【００１９】
一般に、液晶ディスプレイは可能な限り低いアドレス電圧を有するよう意図されるため、本出願によって使用される媒体においては、最大でも相当程度量の誘電的に中性の液晶化合物と、一般に非常に少量のみの誘電的に正の化合物が典型的には用いられるか、または、更に全く用いられない。
【００２０】
しかしながら、対応して低いアドレス電圧を有する一般の先行技術の液晶媒体は、通常、比較的低い電気抵抗値または低いＶＨＲを有し、しばしば、結果として、ディスプレイにおける望ましくないチラツキおよび／または不適切な透過が発生する。加えて、低いアドレス電圧に不可欠な場合で、少なくとも、先行技術の液晶媒体が対応して高い極性を有する場合、それらは、高温および／またはＵＶ曝露において適切な安定性を有していない。
【００２１】
加えて、先行技術のディスプレイのアドレス電圧は、特に、例えば、携帯用途向けのディスプレイなどの電力供給網に直接または連続的に接続されていないディスプレイにとっては、しばしば、高すぎる。
【００２２】
加えて、相範囲は、意図される用途に対して十分に広くなければならない。
【００２３】
ディスプレイにおける液晶媒体の応答時間は向上、即ち、短縮されなければならない。このことは、テレビまたはマルチメディア用途向けのディスプレイにとって、特に重要である。応答時間を向上するために、液晶媒体の回転粘度（γ１）を最適化すること、即ち、可能な限り低い回転粘度を有する媒体を達成することが、繰り返し過去において提案されてきた。しかしながら、ここで達成された結果は多くの用途にとって不充分であり、従って、更なる最適化の手法を見出すことが望ましいように見受けられる。
【００２４】
これまでに開示されたＭＬＣディスプレイの不具合は、これらのディスプレイにおいて、それらのコントラストが比較的低いこと、視野角依存性が比較的高いこと、および、中間階調の生成が困難であること、ならびに、それらのＶＨＲが不充分であること、および、それらの寿命が不充分であることに基づく。
【００２５】
実質的に誘電的に中性のインダン類を含む液晶媒体は、例えば、特開２００５−０４７  ９８０号公報（特許文献１）において述べられている。負の誘電異方性のインダン類は、例えば、ドイツ国特許出願公開第１０１  ３５  ４９９号公報（特許文献２）、ドイツ国特許出願公開第１０３  ５４  ４０４号公報（特許文献３）およびドイツ国特許出願公開第１０  ２００４  ０４６  １０３号公報（特許文献４）に開示されている。
【００２６】
下式の横方向にフッ素化されたインダン誘導体を含む負の誘電異方性のネマチック液晶混合物が、例えば、国際特許出願公開第２００４／０４８５００号パンフレット（特許文献５）より既知であり、
【００２７】
【化１】
2011519985.tif 000003
式中、ｍは整数を表し、ｎは０または１を表す。また、そこでの開示によれば、これらの媒体は、例えば、フェノール類および立体障害アミン類（ＨＡＬＳ：ｓｔｅｒｉｃａｌｌｙ  ｈｉｎｄｅｒｅｄ  ａｍｉｎｅｓ）などの各種タイプの安定剤も含んでもよい。これらの媒体は、比較的低い閾電圧によって、および、比較的高い安定性によって特徴付けられる。しかしながら、それらの電圧保持率は、強力な曝露後に低下することがある。加えて、極めて強力な曝露後に黄色がかった変色が時々発生する。
【００２８】
液晶媒体において各種の安定剤を使用することが、例えば、特開昭５５−０２３１６９号公報（特許文献６）、特開平０５−１１７３２４号公報（特許文献７）、国際特許出願公開第０２／１８５１５号パンフレット（特許文献８）および特開平０９−２９１２８２号公報（特許文献９）に記載されている。
【００２９】
著しいストレス、特に、高温および／または強力なＵＶ曝露に対する媒体の充分な安定性は、非常に重要である。これは、特に、例えば、携帯電話などの携帯用具におけるディスプレイでの用途において決定的なことがある。
【００３０】
よって、非常に高い比抵抗と同時に、広い動作温度範囲、短い応答時間および低い閾電圧を有し、これらのおかげで各種の中間階調を生成でき、特に、良好で安定なＶＨＲを有するＭＬＣディスプレイに対する多大な要求が引き続きある。
【００３１】
驚くべきことに、特に、ＥＣＢディスプレイにおいて、低い閾電圧と同時に短い応答時間を有し、同時に十分広いネマチック相、好ましい複屈折率（Δｎ）および安定性、高いＶＨＲを有する液晶ディスプレイを達成することが可能であることが見出された。
【００３２】
このタイプの媒体は、特に、ＥＣＢ効果に基づくアクティブマトリクスアドレスを有する電気光学的ディスプレイおよびＩＰＳ（ｉｎ−ｐｌａｎｅ  ｓｗｉｔｃｈｉｎｇ：面内スイッチング）ディスプレイ用に使用できる。
【先行技術文献】
【特許文献】
【００３３】
【特許文献１】特開２００５−０４７  ９８０号公報
【特許文献２】ドイツ国特許出願公開第１０１  ３５  ４９９号公報
【特許文献３】ドイツ国特許出願公開第１０３  ５４  ４０４号公報
【特許文献４】ドイツ国特許出願公開第１０  ２００４  ０４６  １０３号公報
【特許文献５】国際特許出願公開第２００４／０４８５００号パンフレット
【特許文献６】特開昭５５−０２３１６９号公報
【特許文献７】特開平０５−１１７３２４号公報
【特許文献８】国際特許出願公開第０２／１８５１５号パンフレット
【特許文献９】特開平０９−２９１２８２号公報
【非特許文献】
【００３４】
【非特許文献１】Ｍ．Ｆ．ＳｃｈｉｅｃｋｅｌおよびＫ．Ｆａｈｒｅｎｓｃｈｏｎ、「Ｄｅｆｏｒｍａｔｉｏｎ  ｏｆ  ｎｅｍａｔｉｃ  ｌｉｑｕｉｄ  ｃｒｙｓｔａｌｓ  ｗｉｔｈ  ｖｅｒｔｉｃａｌ  ｏｒｉｅｎｔａｔｉｏｎ  ｉｎ  ｅｌｅｃｔｒｉｃａｌ  ｆｉｅｌｄｓ」、Ａｐｐｌ．Ｐｈｙｓ．Ｌｅｔｔ．１９巻（１９７１年）、３９１２頁
【非特許文献２】Ｊ．Ｆ．Ｋａｈｎ、Ａｐｐｌ．Ｐｈｙｓ．Ｌｅｔｔ．２０巻（１９７２年）、１１９３頁
【非特許文献３】Ｇ．ＬａｂｒｕｎｉｅおよびＪ．Ｒｏｂｅｒｔ、Ｊ．Ａｐｐｌ．Ｐｈｙｓ．４４巻（１９７３年）、４８６９頁
【非特許文献４】Ｊ．ＲｏｂｅｒｔおよびＦ．Ｃｌｅｒｃ、ＳＩＤ  ８０  Ｄｉｇｅｓｔ  Ｔｅｃｈｎ．Ｐａｐｅｒｓ（１９８０年）、３０頁
【非特許文献５】Ｊ．Ｄｕｃｈｅｎｅ、Ｄｉｓｐｌａｙｓ  ７巻（１９８６年）、３頁
【非特許文献６】Ｈ．Ｓｃｈａｄ、ＳＩＤ  ８２  Ｄｉｇｅｓｔ  Ｔｅｃｈｎ．Ｐａｐｅｒｓ（１９８２年）、２４４頁
【非特許文献７】ＴＯＧＡＳＨＩ，Ｓ．、ＳＥＫＩＧＵＣＨＩ，Ｋ．、ＴＡＮＡＢＥ，Ｈ．、ＹＡＭＡＭＯＴＯ，Ｅ．、ＳＯＲＩＭＡＣＨＩ，Ｋ．、ＴＡＪＩＭＡ，Ｅ．、ＷＡＴＡＮＡＢＥ，Ｈ．およびＳＨＩＭＩＺＵ，Ｈ．、Ｐｒｏｃ．Ｅｕｒｏｄｉｓｐｌａｙ  ８４、１９８４年９月：Ａ２１０〜２８８頁、Ｍａｔｒｉｘ  ＬＣＤ  Ｃｏｎｔｒｏｌｌｅｄ  ｂｙ  Ｄｏｕｂｌｅ  Ｓｔａｇｅ  Ｄｉｏｄｅ  Ｒｉｎｇｓ、１４１ｆｆ頁、パリ
【非特許文献８】ＳＴＲＯＭＥＲ，Ｍ．、Ｐｒｏｃ．Ｅｕｒｏｄｉｓｐｌａｙ  ８４、１９８４年９月、Ｄｅｓｉｇｎ  ｏｆ  Ｔｈｉｎ  Ｆｉｌｍ  Ｔｒａｎｓｉｓｔｏｒｓ  ｆｏｒ  Ｍａｔｒｉｘ  Ａｄｄｒｅｓｓｉｎｇ  ｏｆ  Ｔｅｌｅｖｉｓｉｏｎ  Ｌｉｑｕｉｄ  Ｃｒｙｓｔａｌ  Ｄｉｓｐｌａｙｓ、１４５ｆｆ頁、パリ
【非特許文献９】Ｙｅｏ、Ｓ．Ｄ．、論文１５．３：「Ａ  ＬＣ  Ｄｉｓｐｌａｙ  ｆｏｒ  ｔｈｅ  ＴＶ  Ａｐｐｌｉｃａｔｉｏｎ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、７５８および７５９頁
【非特許文献１０】Ｙｏｓｈｉｄｅ、Ｈ．ら、論文３．１：「ＭＶＡ  ＬＣＤ  ｆｏｒ  Ｎｏｔｅｂｏｏｋ  ｏｒ  Ｍｏｂｉｌｅ  ＰＣｓ（以下省略）」ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、６〜９頁
【非特許文献１１】Ｌｉｕ、Ｃ．Ｔ．ら、論文１５．１：「Ａ  ４６−ｉｎｃｈ  ＴＦＴ−ＬＣＤ  ＨＤＴＶ  Ｔｅｃｈｎｏｌｏｇｙ（以下省略）」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、７５０〜７５３頁
【非特許文献１２】Ｋｉｍ、Ｓａｎｇ  Ｓｏｏ、論文１５．４：「Ｓｕｐｅｒ  ＰＶＡ  Ｓｅｔｓ  Ｎｅｗ  Ｓｔａｔｅ−ｏｆ−ｔｈｅ−Ａｒｔ  ｆｏｒ  ＬＣＤ−ＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、７６０〜７６３頁
【非特許文献１３】Ｓｈｉｇｅｔａ、ＭｉｔｚｕｈｉｒｏおよびＦｕｋｕｏｋａ、Ｈｉｒｏｆｕｍｉ、論文１５．２：「Ｄｅｖｅｌｏｐｍｅｎｔ  ｏｆ  Ｈｉｇｈ  Ｑｕａｌｉｔｙ  ＬＣＤＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、７５４〜７５７頁
【非特許文献１４】セミナーＭ−６：「Ｒｅｃｅｎｔ  Ａｄｖａｎｃｅｓ  ｉｎ  ＬＣＤ  Ｔｅｃｈｎｏｌｏｇｙ」、セミナー講義ノート、Ｍ−６／１〜Ｍ−６／２６
【非特許文献１５】Ｍｉｌｌｅｒ、Ｉａｎ、ＳＩＤセミナー  ２００４、セミナーＭ−７：「ＬＣＤ−Ｔｅｌｅｖｉｓｉｏｎ」、セミナー講義ノート、Ｍ−７／１〜Ｍ−７／３２
【非特許文献１６】Ｋｉｍ、Ｈｙｅｏｎ  Ｋｙｅｏｎｇら、論文９．１：「Ａ５７−ｉｎ．Ｗｉｄｅ  ＵＸＧＡ  ＴＦＴ−ＬＣＤ  ｆｏｒ  ＨＤＴＶ  Ａｐｐｌｉｃａｔｉｏｎ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、１０６〜１０９頁
【発明の概要】
【発明が解決しようとする課題】
【００３５】
本発明は、モニターおよびテレビ用途向けのみならず、携帯電話およびナビゲーションシステム向けで、ＥＣＢまたはＩＰＳ効果に基づき、上で示される不具合を有していないか、より低い程度にのみ有しており、同時に非常に高い比抵抗値を有しているＭＬＣディスプレイを提供する目的に基づいている。特に、携帯電話およびナビゲーションシステム用には、それらが極めて高温および極めて低温においても動作することが保証されなければならない。
【課題を解決するための手段】
【００３６】
驚くべきことに、これらのディスプレイ素子において、式Ｉの少なくとも１種類の化合物と、５．０×１０−３重量％〜１．０重量％の式ＩＩ−Ａ〜ＩＩ−Ｆの化合物群より選択される少なくとも１種類の化合物と、５．０×１０−４重量％〜１．０重量％の式ＩＩ−Ｇの１個以上の基を含有する少なくとも１種類の化合物とを含むネマチック液晶混合物を使用すれば、この目的を達成できることが見出された。
【００３７】
よって、本発明は、極性化合物の混合物を基礎とし、式Ｉの少なくとも１種類の化合物と、５．０×１０−３重量％の式ＩＩ−Ａ〜ＩＩ−Ｆの化合物群より選択される少なくとも１種類の化合物と、１．０×１０−３重量％の式ＩＩ−Ｇの１個以上の基を含有する少なくとも１種類の化合物とを含む液晶媒体に関する。
【００３８】
本発明による混合物は、透明点が７０℃以上の非常に広いネマチック相範囲、容量閾値に対する非常に好ましい値、保持率に対する比較的高い値と同時に、−２０℃および−３０℃における良好な低温安定性、および非常に低い回転粘度を示す。更に、本発明による混合物は、透明点および回転粘度の良好な比、および高い負の誘電異方性によって区別される。
【発明を実施するための形態】
【００３９】
よって、本発明は、ネマチック相および負の誘電異方性を有し、以下を含む液晶媒体に関する。
【００４０】
ａ）式Ｉの１種類以上の化合物。
【００４１】
【化２】
2011519985.tif 000004
式中、
Ｒ１は、Ｈ、１５個までのＣ原子を有する無置換のアルキルまたはアルケニル基を表し、ただし加えて、これらの基における１個以上のＣＨ２基は、Ｏ原子が互いに直接連結しないようにして、−Ｏ−、−Ｓ−、
【００４２】
【化３】
2011519985.tif 000005
−Ｃ≡Ｃ−、−ＣＦ２−Ｏ−、−Ｏ−ＣＦ２−、−ＣＯ−Ｏ−または−Ｏ−ＣＯ−で置き換えられていてもよく、ただし、全ての基において、１個以上のＨ原子はハロゲン原子で置き換えられていてもよく、
Ｌ１は、ＨまたはＦ、好ましくはＦを表し、
【００４３】
【化４】
2011519985.tif 000006
好ましくは、
【００４４】
【化５】
2011519985.tif 000007
を表し、
非常に好ましくは、
【００４５】
【化６】
2011519985.tif 000008
Ｚ１１およびＺ１２は、それぞれ互いに独立に、−ＣＨ２−ＣＨ２−、−ＣＨ２−ＣＦ２−、−ＣＦ２−ＣＨ２−、−ＣＦ２−ＣＦ２−、−ＣＨ＝ＣＨ−、−ＣＦ＝ＣＨ−、−ＣＨ＝ＣＦ−、−ＣＦ＝ＣＦ−、−Ｃ≡Ｃ−、−ＣＨ２−Ｏ−、−Ｏ−ＣＨ２−、−Ｏ−、−ＣＨ２−、−ＣＯ−Ｏ−、−Ｏ−ＣＯ−、−ＣＦ２−Ｏ−、−Ｏ−ＣＦ２−または単結合を表し、および
ｎは、０または１を表す。
【００４６】
ｂ）５．０×１０−３重量％〜１．０重量％、好ましくは〜０．５０重量％まで、特に好ましくは〜０．１０重量％までの式ＩＩ−Ａ〜ＩＩ−Ｆの化合物群より選択される少なくとも１種類の化合物。
【００４７】
【化７】
2011519985.tif 000009
式中、
Ｒ２１およびＲ２２は、それぞれ互いに独立に、Ｈ、１５個までのＣ原子を有する無置換のアルキルまたはアルケニル基を表し、ただし加えて、これらの基における１個以上のＣＨ２基は、Ｏ原子が互いに直接連結しないようにして、−Ｏ−、−Ｓ−、
【００４８】
【化８】
2011519985.tif 000010
−Ｃ≡Ｃ−、−ＣＦ２−Ｏ−、−Ｏ−ＣＦ２−、−ＣＯ−Ｏ−または−Ｏ−ＣＯ−で置き換えられていてもよく、あるいは、Ｒ２２はＸ２も表し、および、式ＩＩ−ＢおよびＩＩ−Ｃにおいて、Ｒ２１は、好ましくは、アルコキシを表し、Ｒ２２は、好ましくは、Ｈまたはアルキルを表し、
Ｘ２は、Ｆ、Ｃｌ、ＣＮまたは−ＯＣＦ３を表し、
【００４９】
【化９】
2011519985.tif 000011
他方は、存在するのであれば、
【００５０】
【化１０】
2011519985.tif 000012
を表し、
Ｌ２１およびＬ２２の一方は、＝Ｃ（−Ｆ）−または＝Ｎ−を表し、他方は＝Ｃ（−Ｆ）−を表し、
Ｌ２３は、＝Ｃ（−Ｈ）−または＝Ｎ−を表し、
Ｙ２は、ＨまたはＦを表し、
Ｚ２１は、−ＣＨ２−ＣＨ２−、−ＣＨ２−ＣＦ２−、−ＣＦ２−ＣＨ２−、−ＣＦ２−ＣＦ２−、−ＣＨ＝ＣＨ−、−ＣＦ＝ＣＨ−、−ＣＨ＝ＣＦ−、−ＣＦ＝ＣＦ−、−Ｃ≡Ｃ−、−ＣＨ２−Ｏ−、−Ｏ−ＣＨ２−、−Ｏ−、−ＣＨ２−、−ＣＯ−Ｏ−、−Ｏ−ＣＯ−、−ＣＦ２−Ｏ−、−Ｏ−ＣＦ２−または単結合を表し、および
ｍは、０または１を表す。
【００５１】
ｃ）５．０×１０−４重量％〜１．０重量％、好ましくは〜０．１０重量％まで、特に好ましくは、１．０×１０−３重量％〜１．０重量％、好ましくは〜０．１０重量％までの式ＩＩ−Ｇの１個または２個以上の基を含有する１種類以上の化合物。
【００５２】
【化１１】
2011519985.tif 000013
式中、
Ｒ２３は、Ｈまたは１５個までのＣ原子を有する無置換のアルキル基を表し、ただし加えて、これらの基における１個以上のＣＨ２基は、Ｏ原子が互いに直接連結しないようにして、および、Ｎ原子がＯ原子およびＳ原子のいずれとも直接連結しないようにして、−Ｏ−、−Ｓ−、
【００５３】
【化１２】
2011519985.tif 000014
−Ｃ≡Ｃ−、−ＣＦ２−Ｏ−、−Ｏ−ＣＦ２−、−ＣＯ−Ｏ−または−Ｏ−ＣＯ−で置き換えられていてもよい。
【００５４】
本発明による媒体は、好ましくは、１、２、３または４種類以上、好ましくは、１、２または３種類以上の式Ｉの化合物を含む。
【００５５】
本発明による媒体における式Ｉの化合物の総濃度は、好ましくは、２重量％以上〜４０重量％以下である。
【００５６】
式Ｉの好ましい化合物は、式Ｉ−１の化合物である。
【００５７】
【化１３】
2011519985.tif 000015
式中、パラメータは、式Ｉにおいて上で示されるそれぞれの意味を有し、特に好ましくは、
ｎは、０を表し、および
Ｒ１は、１〜７個、好ましくは１〜５個のＣ原子を有するアルキル、好ましくは、ｎ−アルキルを表す。
【００５８】
本発明による媒体は、好ましくは、式ＩＩ−Ａの１種類以上の化合物、好ましくは、式ＩＩ−Ａ−１およびＩＩ−Ａ−２の化合物群より選択される１種類以上の化合物を含む。
【００５９】
【化１４】
2011519985.tif 000016
式中、
Ｙ２１およびＹ２２は、互いに独立に、ＨまたはＦを表し、および
他のパラメータは、請求項１における式ＩＩ−Ａにおいて上で示されるそれぞれの意味を有する。
【００６０】
本発明による媒体は、同様に好ましくは、式ＩＩ−Ｇ−１〜ＩＩ−Ｇ−７の化合物群より選択される１種類以上の化合物を含む。
【００６１】
【化１５】
2011519985.tif 000017
【００６２】
【化１６】
2011519985.tif 000018
好ましい実施形態において、本発明による媒体は式ＩＩＩの１種類以上の化合物を含み、
【００６３】
【化１７】
2011519985.tif 000019
式中、
Ｒ３１およびＲ３２は、それぞれ互いに独立に、Ｒ１１およびＲ１２に与えられる意味の１つを有し、好ましくは、１〜７個のＣ原子を有するアルキル、好ましくは、ｎ−アルキル、特に好ましくは、１〜５個のＣ原子を有するｎ−アルキル、１〜７個のＣ原子を有するアルコキシ、好ましくは、ｎ−アルコキシ、特に好ましくは、２〜５個のＣ原子を有するｎ−アルコキシ、２〜７個のＣ原子を有する、好ましくは、２〜４個のＣ原子を有するアルコキシアルキル、アルケニルまたはアルケニルオキシ、好ましくはアルケニルオキシを表し、
【００６４】
【化１８】
2011519985.tif 000020
好ましくは、
【００６５】
【化１９】
2011519985.tif 000021
を表し、
好ましくは、
【００６６】
【化２０】
2011519985.tif 000022
好ましくは、
【００６７】
【化２１】
2011519985.tif 000023
Ｚ３１〜Ｚ３３は、それぞれ互いに独立に、Ｚ１１〜Ｚ１３に与えられる意味の１つを有し、好ましくは、−ＣＨ２−ＣＨ２−、−ＣＨ＝ＣＨ−、−Ｃ≡Ｃ−、−ＣＯＯ−または単結合、好ましくは、−ＣＨ２−ＣＨ２−または単結合、特に好ましくは、単結合を表し、
ｐおよびｑは、それぞれ互いに独立に、０または１を表し、
（ｐ＋ｑ）は、好ましくは、０または１、好ましくは、０を表す；
【００６８】
および、任意成分として、式ＩＶおよびＶの化合物群より選択される１種類以上の化合物を含み、
【００６９】
【化２２】
2011519985.tif 000024
式中、
Ｒ４１、Ｒ４２、Ｒ５１およびＲ５２は、それぞれ互いに独立に、Ｒ２１およびＲ２２に与えられる意味の１つを有し、好ましくは、１〜７個のＣ原子を有するアルキル、好ましくは、ｎ−アルキル、特に好ましくは、１〜５個のＣ原子を有するｎ−アルキル、１〜７個のＣ原子を有するアルコキシ、好ましくは、ｎ−アルコキシ、特に好ましくは、２〜５個のＣ原子を有するｎ−アルコキシ、または、２〜７個のＣ原子を有する、好ましくは、２〜４個のＣ原子を有するアルコキシアルキル、アルケニルまたはアルケニルオキシ、好ましくはアルケニルオキシを表し、
特に好ましくは、Ｒ４１およびＲ４２の一方、好ましくは、Ｒ４１はアルキルまたはアルケニル基を表し、他方はアルキル、アルケニル、アルコキシまたはアルケニルオキシ基を表し、特に好ましくは、Ｒ２１は、直鎖状のアルキル、特に、ＣＨ３−、Ｃ２Ｈ５−、ｎ−Ｃ３Ｈ７−、ｎ−Ｃ４Ｈ９−またはｎ−Ｃ５Ｈ１１−、または、アルケニル、特に、ＣＨ２＝ＣＨ−、Ｅ−ＣＨ３−ＣＨ＝ＣＨ−、ＣＨ２＝ＣＨ−ＣＨ２−ＣＨ２−、Ｅ−ＣＨ３−ＣＨ＝ＣＨ−ＣＨ２−ＣＨ２−またはＥ−ｎ−Ｃ３Ｈ７−ＣＨ＝ＣＨ−を表し、
【００７０】
【化２３】
2011519985.tif 000025
Ｌ４１およびＬ４２は、互いに独立に、＝Ｃ（Ｘ４）−を表し、あるいは、Ｌ４１およびＬ４２の一方は＝Ｎ−も表し、ただし、好ましくは、Ｌ４１およびＬ４２の少なくとも一方は＝Ｃ（−Ｆ）−を表し、他方は＝Ｃ（−Ｆ）−または＝Ｃ（−Ｃｌ）−を表し、特に好ましくは、Ｌ４１およびＬ４２の両者が＝Ｃ（−Ｆ）−を表し、
Ｘ４は、Ｆ、Ｃｌ、ＯＣＦ３、ＣＦ３、ＣＨ３、ＣＨ２Ｆ、ＣＨＦ２、好ましくは、ＦまたはＣｌ、特に好ましくは、Ｆを表し、
および、他の環は、存在するのであれば、それぞれ互いに独立に、
【００７１】
【化２４】
2011519985.tif 000026
好ましくは、
【００７２】
【化２５】
2011519985.tif 000027
特に好ましくは、
【００７３】
【化２６】
2011519985.tif 000028
を表し、
【００７４】
【化２７】
2011519985.tif 000029
を表し、
【００７５】
【化２８】
2011519985.tif 000030
【００７６】
【化２９】
2011519985.tif 000031
を表し、
および、その他は、存在するのであれば、それぞれ互いに独立に、
【００７７】
【化３０】
2011519985.tif 000032
好ましくは、
【００７８】
【化３１】
2011519985.tif 000033
を表し、
また、
【００７９】
【化３２】
2011519985.tif 000034
は、共に単結合を表してもよく、
Ｚ４１〜Ｚ４３およびＺ５１〜Ｚ５３は、それぞれ互いに独立に、Ｚ１１〜Ｚ１３に与えられる意味の１つを有し、好ましくは、−ＣＨ２−ＣＨ２−、−ＣＨ２−Ｏ−、−ＣＨ＝ＣＨ−、−Ｃ≡Ｃ−、−ＣＯＯ−または単結合、好ましくは、−ＣＨ２−ＣＨ２−、−ＣＨ２−Ｏ−または単結合、特に好ましくは、−ＣＨ２−Ｏ−または単結合を表し、
Ｚ４１〜Ｚ４３は、好ましくは、それぞれ互いに独立に、−ＣＨ２−ＣＨ２−、−ＣＨ２−ＣＦ２−、−ＣＦ２−ＣＨ２−、−ＣＦ２−ＣＦ２−、−ＣＨ＝ＣＨ−、−ＣＦ＝ＣＨ−、−ＣＨ＝ＣＦ−、−Ｃ≡Ｃ−、−ＣＨ２−Ｏ−、−Ｏ−ＣＨ２−、−Ｏ−、−ＣＨ２−、−ＣＯ−Ｏ−、−Ｏ−ＣＯ−、−ＣＦ２−Ｏ−、−Ｏ−ＣＦ２−または単結合、好ましくは、−ＣＨ２−ＣＨ２−、−ＣＨ＝ＣＨ−、−Ｃ≡Ｃ−、−ＣＦ２−Ｏ−、−Ｏ−ＣＦ２−または単結合を表し、特に好ましくは、１個、または、存在するのであれば１個より多いＺ４１〜Ｚ４３は単結合を表し、非常に特に好ましくは、全てが単結合を表し、
ｒおよびｓは、それぞれ互いに独立に、０または１を表し、
（ｒ＋ｓ）は、好ましくは、０または１を表し、
ｔおよびｕは、それぞれ互いに独立に、０または１を表し、
（ｔ＋ｕ）は、好ましくは、０または１、好ましくは０を表し、
ただし、式Ｉの化合物は式Ｖの化合物であり；
【００８０】
および、任意成分として、
１種類以上のキラル化合物を含む。
【００８１】
本発明による媒体は、好ましくは、以下の化合物を以下に述べられる総濃度で含む：
１０〜６０重量％の式ＩＩＩの１種類以上の化合物、および／または
３０〜８０重量％の式ＩＶおよび／またはＶの１種類以上の化合物、
ただし、媒体における全ての化合物の総含有量は１００重量％である。
【００８２】
また、本発明は、本発明による液晶媒体を含む電気光学的ディスプレイまたは電気光学的部品にも関する。ＶＡまたはＥＣＢ効果に基づく電気光学的ディスプレイ、特に、アクティブマトリクスアドレス装置によってアドレスされるものが好ましい。
【００８３】
従って、本発明は、同様に、電気光学的ディスプレイまたは電気光学的部品における本発明による液晶媒体の使用、および、式Ｉの１種類以上の化合物を、式ＩＩ−Ａ〜ＩＩ−Ｆの化合物群より選択される１種類以上の化合物と、式ＩＩ−Ｇの１個以上の基を含有する１種類以上の化合物と混合することを特徴とする本発明による液晶媒体の調製方法に関する。
【００８４】
加えて、本発明は、式ＩＩ−Ａ〜ＩＩ−Ｆの化合物群より選択される１種類以上の化合物と、式ＩＩ−Ｇの１個以上の基を含有する１種類以上の化合物とを媒体に加えることを特徴とする、式Ｉの１種類以上の化合物を含む液晶媒体の安定方法に関する。
【００８５】
更なる好ましい実施形態において、媒体は式ＩＩＩの１種類以上の化合物を含み、式中、
【００８６】
【化３３】
2011519985.tif 000035
ここで、２個の隣接する環は、非常に特に好ましくは、直接連結しており、
より正確に好ましくは、
【００８７】
【化３４】
2011519985.tif 000036
を表し、
ただし、フェニレン環中の１個以上のＨ原子は、互いに独立に、ＦまたはＣＮ、好ましくはＦにより置き換えられていてもよく、シクロヘキシレン環または２個のシクロヘキシレン環の片方の２個の隣接していないＣＨ２基は、Ｏ原子により置き換えられていてもよい。
【００８８】
更なる好ましい実施形態において、媒体は、式ＩＩＩ−１〜ＩＩＩ−１１の化合物群から、好ましくは式ＩＩＩ−１〜ＩＩＩ−９の化合物群より、好ましくは群ＩＩＩ−１〜ＩＩＩ−６より、特に好ましくは群ＩＩＩ−１およびＩＩＩ−４より選択される式ＩＩＩの１種類以上の化合物を含む。
【００８９】
【化３５】
2011519985.tif 000037
式中、パラメーターは式ＩＩＩに上で示されるそれぞれの意味を有し、
Ｙ３はＨまたはＦを表し、および好ましくは、
Ｒ３１は、アルキルまたはアルケニルを表し、および
Ｒ３２は、アルキル、アルケニルまたはアルコキシ、好ましくは、アルキルまたはアルケニル、特に好ましくは、アルケニルを表す。
【００９０】
媒体は、特に好ましくは、
−式ＩＩＩ−１ｃの群より、特に好ましくは、
−Ｒ３１がビニルまたは１−プロペニルを表し、Ｒ３２がアルキル、好ましくは、ｎ−アルキルを表し、特に好ましくは、Ｒ３１がビニルを表し、Ｒ３２がプロピルを表す式ＩＩＩ−１の群より、
−式ＩＩＩ−１ｄの群より、特に好ましくは、
−Ｒ３１およびＲ３２が、互いに独立に、ビニルまたは１−プロペニルを表し、好ましくは、Ｒ３１がビニルを表し、特に好ましくは、Ｒ３１およびＲ３２がビニルを表す式ＩＩＩ−１の群より
選択される式ＩＩＩ−１の１種類以上の化合物（１種類または複数種類）を含む。
【００９１】
更なる好ましい実施形態において、媒体は、式ＩＩＩ−１ａ〜ＩＩＩ−１ｅ、好ましくは、式ＩＩＩ−１ａおよび／または式ＩＩＩ−１ｃおよび／またはＩＩＩ−１ｄ、特に好ましくは、式ＩＩＩ−１ｃおよび／またはＩＩＩ−１ｄ、非常に特に好ましくは、式ＩＩＩ−１ｃおよび式ＩＩＩ−１ｄの化合物群より選択される式ＩＩＩ−１の１種類以上の化合物を含む。
【００９２】
【化３６】
2011519985.tif 000038
式中、
ａｌｋｙｌおよびａｌｋｙｌ’は、互いに独立に、１〜７個のＣ原子を有する、好ましくは２〜５個のＣ原子を有するアルキルを表し、
ａｌｋｏｘｙは、１〜５個のＣ原子を有する、好ましくは２〜４個のＣ原子を有するアルコキシを表し、
ａｌｋｅｎｙｌ及びａｌｋｅｎｙｌ’は、互いに独立に、２〜７個のＣ原子を有する、好ましくは２〜５個のＣ原子を有するアルケニルを表す。
【００９３】
本発明による媒体は、特に好ましくは２０重量％以上、特には２５重量％以上、非常に特に好ましくは３０重量％以上の量で、式ＩＩＩ−１の化合物、特には式ＩＩＩ−１ｃ’の化合物を含む。
【００９４】
【化３７】
2011519985.tif 000039
式中、
ｎは、３、４、５を表し、および
ＲｅはＨまたはＣＨ３を表す。
【００９５】
更なる好ましい実施形態において、媒体は、式ＩＩＩ−１ａおよびＩＩＩ−１ｂ、好ましくは式ＩＩＩ−１ａおよび／またはＩＩＩ−１ｂ、特に好ましくは式ＩＩＩ−１ａの化合物群より選択される式ＩＩＩ−１の１種類以上の化合物を含む。この実施形態において、媒体は、好ましくは、１個のアルケニル末端基または複数のアルケニル末端基を含有する式ＩＩＩ、好ましくは式ＩＩＩ−１の化合物を含まず、即ち、好ましくは、式ＩＩＩ−１ｃ〜ＩＩＩ−１ｅの化合物を含まない。この実施形態において、媒体は、特に好ましくは、式ＣＣ−２−３、ＣＣ−２−５、ＣＣ−３−４およびＣＣ−３−５の化合物群より選択される１種類以上の化合物を含み、ただし、頭字語（略称）は表Ａ〜Ｃにおいて説明されており、表Ｄで例によって示されている。
【００９６】
更なる好ましい実施形態において、媒体は、式ＩＩＩ−２ａ〜ＩＩＩ−２ｄ、好ましくは、式ＩＩＩ−２ａおよび／またはＩＩＩ−２ｂ、特に好ましくは、式ＩＩＩ−２ｂの化合物群より選択される式ＩＩＩ−２の１種類以上の化合物を含む。
【００９７】
【化３８】
2011519985.tif 000040
式中、
ａｌｋｙｌおよびａｌｋｙｌ’は、互いに独立に、１〜７個のＣ原子を有する、好ましくは２〜５個のＣ原子を有するアルキルを表し、
ａｌｋｏｘｙは、１〜５個のＣ原子を有する、好ましくは２〜４個のＣ原子を有するアルコキシを表し、
ａｌｋｅｎｙｌは、２〜７個のＣ原子を有する、好ましくは２〜５個のＣ原子を有するアルケニルを表す。
【００９８】
更なる好ましい実施形態において、媒体は、式ＩＩＩ−３ａ〜ＩＩＩ−３ｃの化合物群より選択される式ＩＩＩ−３の１種類以上の化合物を含む。
【００９９】
【化３９】
2011519985.tif 000041
式中、
ａｌｋｙｌおよびａｌｋｙｌ’は、互いに独立に、１〜７個のＣ原子を有する、好ましくは２〜５個のＣ原子を有するアルキルを表し、
ａｌｋｅｎｙｌは、２〜７個のＣ原子を有する、好ましくは２〜５個のＣ原子を有するアルケニルを表す。
【０１００】
これらのビフェニル類の混合物全体中での割合は、好ましくは３重量％以上、特には５重量％以上である。
【０１０１】
式ＩＩＩ−３ａおよびＩＩＩ−３ｂの好ましい化合物は、以下の式の化合物である。
【０１０２】
【化４０】
2011519985.tif 000042
式中、パラメーターは、上で示される意味を有する。
【０１０３】
式ＩＩＩ−３ｂの特に好ましい化合物は、以下の式の化合物である。
【０１０４】
【化４１】
2011519985.tif 000043
これらの中でも、特に、最後の式のものである。
【０１０５】
好ましい実施形態において、媒体は式ＩＩＩ−４の１種類以上の化合物、特に好ましくは、Ｒ３１がビニルおよび１−プロペニルを表し、Ｒ３２がアルキル、好ましくはｎ−アルキルを表し、特に好ましくは、Ｒ３１がビニルを表し、Ｒ３２がメチルを表す１種類以上の化合物（１種類または複数種類）を含む。
【０１０６】
更なる好ましい実施形態において、媒体は、式ＩＩＩ−４ａ〜ＩＩＩ−４ｄ、好ましくは、式ＩＩＩ−４ａおよび／またはＩＩＩ−４ｂ、特に好ましくは、式ＩＩＩ−４ｂの化合物群より選択される式ＩＩＩ−４の１種類以上の化合物を含む。
【０１０７】
【化４２】
2011519985.tif 000044
式中、
ａｌｋｙｌおよびａｌｋｙｌ’は、互いに独立に、１〜７個のＣ原子を有する、好ましくは２〜５個のＣ原子を有するアルキルを表し、
ａｌｋｏｘｙは、１〜５個のＣ原子を有する、好ましくは２〜４個のＣ原子を有するアルコキシを表し、
ａｌｋｅｎｙｌは、２〜７個のＣ原子を有する、好ましくは２〜５個のＣ原子を有するアルケニルを表す。
【０１０８】
好ましい実施形態において、媒体は、式ＩＩＩ−５の１種類以上の化合物、特に好ましくは、Ｒ３１がアルキル、ビニルまたは１−プロペニルを表し、Ｒ３２がアルキル、好ましくはｎ−アルキルを表す１種類以上の化合物（１種類または複数種類）を含む。
【０１０９】
更なる好ましい実施形態において、媒体は、式ＩＩＩ−５ａ〜ＩＩＩ−５ｄ、好ましくは式ＩＩＩ−５ａおよび／またはＩＩＩ−５ｂ、特に好ましくは式ＩＩＩ−５ａの、
および／または、式ＩＩＩ−５ｅ〜ＩＩＩ−５ｈ、好ましくは式ＩＩＩ−５ｅおよび／またはＩＩＩ−５ｆ、特に好ましくは式ＩＩＩ−５ｅの化合物群より選択される、式ＩＩＩ−５の１種類以上の化合物を含む。
【０１１０】
【化４３】
2011519985.tif 000045
式中、
ａｌｋｙｌおよびａｌｋｙｌ’は、互いに独立に、１〜７個のＣ原子を有する、好ましくは２〜５個のＣ原子を有するアルキルを表し、
ａｌｋｏｘｙは、１〜５個のＣ原子を有する、好ましくは２〜４個のＣ原子を有するアルコキシを表し、
ａｌｋｅｎｙｌは、２〜７個のＣ原子を有する、好ましくは２〜５個のＣ原子を有するアルケニルを表す。
【０１１１】
【化４４】
2011519985.tif 000046
式中、
ａｌｋｙｌおよびａｌｋｙｌ’は、互いに独立に、１〜７個のＣ原子を有する、好ましくは２〜５個のＣ原子を有するアルキルを表し、
ａｌｋｏｘｙは、１〜５個のＣ原子を有する、好ましくは２〜４個のＣ原子を有するアルコキシを表し、
ａｌｋｅｎｙｌは、２〜７個のＣ原子を有する、好ましくは２〜５個のＣ原子を有するアルケニルを表す。
【０１１２】
更なる好ましい実施形態において、媒体は、式ＩＩＩ−６ａ〜ＩＩＩ−６ｃ、好ましくは、式ＩＩＩ−６ａおよび／またはＩＩＩ−６ｂ、特に好ましくは、式ＩＩＩ−６ａの化合物群より選択される式ＩＩＩ−６の１種類以上の化合物を含む。
【０１１３】
【化４５】
2011519985.tif 000047
式中、
ａｌｋｙｌおよびａｌｋｙｌ’は、互いに独立に、１〜７個のＣ原子を有する、好ましくは２〜５個のＣ原子を有するアルキルを表し、
ａｌｋｏｘｙは、１〜５個のＣ原子を有する、好ましくは２〜４個のＣ原子を有するアルコキシを表し、
ａｌｋｅｎｙｌは、２〜７個のＣ原子を有する、好ましくは２〜５個のＣ原子を有するアルケニルを表す。
【０１１４】
特に好ましくは、本発明による媒体は、好ましくは、化合物ＰＧＰ−２−３、ＰＧＰ−３−３およびＰＧＰ−３−４の群より選択される式ＩＩＩ−６ａ、および、好ましくは、式ＰＧＰ−１−２Ｖ、ＰＧＰ−２−２ＶおよびＰＧＰ−３−２Ｖの群より選択される式ＩＩＩ−６ｂの化合物より選択される１種類以上の化合物を含み、ただし、頭字語（略称）は表Ａ〜Ｃにおいて説明されており、表Ｄで例によって示されている。
【０１１５】
更なる好ましい実施形態において、媒体は、式ＩＩＩ−１０ａおよびＩＩＩ−１０ｂの化合物群より選択される式ＩＩＩ−１０の１種類以上の化合物を含む。
【０１１６】
【化４６】
2011519985.tif 000048
式中、
ａｌｋｙｌおよびａｌｋｙｌ’は、互いに独立に、１〜７個のＣ原子を有する、好ましくは２〜５個のＣ原子を有するアルキルを表す。
【０１１７】
更なる好ましい実施形態において、媒体は、式ＩＩＩ−１１ａの化合物より選択される式ＩＩＩ−１１の１種類以上の化合物を含む。
【０１１８】
【化４７】
2011519985.tif 000049
式中、
ａｌｋｙｌおよびａｌｋｙｌ’は、互いに独立に、１〜７個のＣ原子を有する、好ましくは２〜５個のＣ原子を有するアルキルを表す。
【０１１９】
好ましい実施形態において、媒体は、式ＩＶＡ〜ＩＶＤ、好ましくは、ＩＶＡ〜ＩＶＣ、非常に特に好ましくは、ＩＶＡおよびＩＶＢの化合物群より選択される、式ＩＶの１種類以上の化合物を含む。
【０１２０】
【化４８】
2011519985.tif 000050
式中、パラメーターは上で示される意味を有するが、式ＩＶＡ中において、
【０１２１】
【化４９】
2011519985.tif 000051
好ましくは、
【０１２２】
【化５０】
2011519985.tif 000052
特に好ましくは、
【０１２３】
【化５１】
2011519985.tif 000053
Ｒ４１は、アルキルを表し、
Ｒ４２はアルキルまたはアルコキシ、特に好ましくは、（Ｏ）ＣｖＨ２ｖ＋１を表し、
Ｘ４１およびＸ４２は、両者がＦを表し、
Ｚ２１およびＺ２２は、互いに独立に、単結合、−ＣＨ２−ＣＨ２−、−ＣＨ＝ＣＨ−、−ＣＨ２Ｏ−、−ＯＣＨ２−、−Ｏ−、−ＣＨ２−、−ＣＦ２Ｏ−または−ＯＣＦ２−、好ましくは、単結合または−ＣＨ２ＣＨ２−、特に好ましくは、単結合を表し、
ｐは、１または２を表し、および
ｖは、１〜６を表す。
【０１２４】
好ましい実施形態において、媒体は、式ＩＶ−１〜ＩＶ−１４の化合物群より選択される、式ＩＶの１種類以上の化合物を含む。
【０１２５】
【化５２】
2011519985.tif 000054
【０１２６】
【化５３】
2011519985.tif 000055
式中、
Ｙ４１〜Ｙ４６は、互いに独立に、ＨまたはＦを表し、および
Ｘ４１およびＸ４２の両方がＨを表すか、またはＸ４１およびＸ４２の一方がＨを表し、他方がＦを表すが、
しかしながら、好ましくは最大で４つ、特に好ましくは最大で３つ、非常に特に好ましくは１つまたは２つのＹ４１〜Ｙ４６、Ｘ４１およびＸ４２がＦを表し、
および
他のパラメーターは式ＩＶに上で示されるそれぞれの意味を有し、および好ましくは、
Ｒ４１は、アルキルまたはアルケニルを表し、および
Ｒ４２は、アルキル、アルケニル、アルコキシまたはアルケニルオキシ、好ましくは、（Ｏ）ＣｖＨ２ｖ＋１を表し、および
ｖは、１〜６の整数を表す。
【０１２７】
更なる好ましい実施形態において、媒体は、式ＩＶ−１ａ〜ＩＶ−１ｄ、好ましくは式ＩＶ−１ｂおよび／またはＩＶ−１ｄ、特に好ましくはＩＶ−１ｂの化合物群より選択される、式ＩＶ−１の１種類以上の化合物を含む。
【０１２８】
【化５４】
2011519985.tif 000056
式中、
ａｌｋｙｌおよびａｌｋｙｌ’は、互いに独立に、１〜７個のＣ原子を有する、好ましくは２〜５個のＣ原子を有するアルキルを表し、
ａｌｋｏｘｙは、１〜７個のＣ原子を有する、好ましくは２〜４個のＣ原子を有するアルコキシを表し、
ａｌｋｅｎｙｌは、２〜７個のＣ原子を有する、好ましくは２〜５個のＣ原子を有するアルケニルを表す。
【０１２９】
式ＩＶ−１ｃおよびＩＶ−１ｄの好ましい化合物は、以下の式の化合物である。
【０１３０】
【化５５】
2011519985.tif 000057
式中、ｖは上で示される意味を有する。
【０１３１】
式ＩＶ−１の更に好ましい化合物は、以下の式の化合物である。
【０１３２】
【化５６】
2011519985.tif 000058
式中、Ｒ４１は式ＩＶに上で示されるそれぞれの意味を有する。
【０１３３】
好ましい実施形態において、媒体は、式ＩＶ−３ａ〜ＩＶ−３ｄ、好ましくは式ＩＶ−３ｂおよび／またはＩＶ−３ｄ、特に好ましくはＩＶ−３ｂの化合物群より選択される、式ＩＶ−３の１種類以上の化合物を含む。
【０１３４】
【化５７】
2011519985.tif 000059
式中、
ａｌｋｙｌおよびａｌｋｙｌ’は、互いに独立に、１〜７個のＣ原子を有する、好ましくは２〜５個のＣ原子を有するアルキルを表し、
ａｌｋｏｘｙは、１〜７個のＣ原子を有する、好ましくは２〜４個のＣ原子を有するアルコキシを表し、
ａｌｋｅｎｙｌは、２〜７個のＣ原子を有する、好ましくは２〜５個のＣ原子を有するアルケニルを表す。
【０１３５】
これらのビフェニル化合物の混合物全体中での濃度は、好ましくは３重量％以上、特には５重量％以上、非常に特に好ましくは５〜２５重量％である。
【０１３６】
更なる好ましい実施形態において、媒体は、式ＩＶ−４ａ〜ＩＶ−４ｄ、好ましくは式ＩＶ−４ａおよび／またはＩＶ−４ｂ、特に好ましくはＩＶ−４ｂの化合物群より選択される、式ＩＶ−４の１種類以上の化合物を含む。
【０１３７】
【化５８】
2011519985.tif 000060
式中、
ａｌｋｙｌおよびａｌｋｙｌ’は、互いに独立に、１〜７個のＣ原子を有する、好ましくは２〜５個のＣ原子を有するアルキルを表し、
ａｌｋｏｘｙは、１〜７個のＣ原子を有する、好ましくは２〜４個のＣ原子を有するアルコキシを表し、
ａｌｋｅｎｙｌは、２〜７個のＣ原子を有する、好ましくは２〜５個のＣ原子を有するアルケニルを表す。
【０１３８】
式ＩＶ−４ｃおよびＩＶ−４ｄの好ましい化合物は、以下の式の化合物である。
【０１３９】
【化５９】
2011519985.tif 000061
式中、ｖは上で示される意味を有する。
【０１４０】
更なる好ましい実施形態において、媒体は、以下のサブ式ＩＶ−４ｅの式ＩＶ−４の１種類以上の化合物を含む。
【０１４１】
【化６０】
2011519985.tif 000062
式中、
Ｒ４１は、上で示される意味を有し、
ｍおよびｚは、それぞれ互いに独立に、１〜６の整数を表し、
ｍ＋ｚは、好ましくは、１〜６の整数である。
【０１４２】
更なる好ましい実施形態において、媒体は、式ＩＶ−５ａ〜ＩＶ−５ｄ、好ましくは式ＩＶ−５ｂおよび／またはＩＶ−５ｄの化合物群より選択される、式ＩＶ−５の１種類以上の化合物を含む。
【０１４３】
【化６１】
2011519985.tif 000063
式中、
ａｌｋｙｌおよびａｌｋｙｌ’は、互いに独立に、１〜７個のＣ原子を有する、好ましくは２〜５個のＣ原子を有するアルキルを表し、
ａｌｋｏｘｙは、１〜７個のＣ原子を有する、好ましくは２〜４個のＣ原子を有するアルコキシを表し、
ａｌｋｅｎｙｌは、２〜７個のＣ原子を有する、好ましくは２〜５個のＣ原子を有するアルケニルを表す。
【０１４４】
式ＩＶ−５ｃおよびＩＶ−５ｄの好ましい化合物は、以下の式の化合物である。
【０１４５】
【化６２】
2011519985.tif 000064
式中、ｖは上で示される意味を有する。
【０１４６】
更なる好ましい実施形態において、媒体は、式ＩＶ−６ａ〜ＩＶ−６ｄ、好ましくは式ＩＶ−６ａおよび／またはＩＶ−６ｃ、特に好ましくは式ＩＶ−６ａの化合物群と、
および／または、式ＩＶ−６ｅ〜ＩＶ−６ｍの化合物群とより選択される、式ＩＶ−６の１種類以上の化合物を含む。
【０１４７】
【化６３】
2011519985.tif 000065
式中、
ａｌｋｙｌおよびａｌｋｙｌ’は、互いに独立に、１〜７個のＣ原子を有する、好ましくは２〜５個のＣ原子を有するアルキルを表し、
ａｌｋｏｘｙは、１〜７個のＣ原子を有する、好ましくは２〜４個のＣ原子を有するアルコキシを表し、
ａｌｋｅｎｙｌは、２〜７個のＣ原子を有する、好ましくは２〜５個のＣ原子を有するアルケニルを表す。
【０１４８】
【化６４】
2011519985.tif 000066
式中、
Ｒは、Ｒ４１に上で与えられる意味を有し、
ｍは、１〜６の整数を表す。
【０１４９】
Ｒは、好ましくは、それぞれ１〜６個のＣ原子を有する直鎖状のアルキルまたはアルコキシ、または２〜６個のＣ原子を有するアルキルアルコキシ、アルケニルまたはアルケニルオキシ、特に好ましくは、１〜５個のＣ原子を有するアルキル、好ましくは、メチル、エチル、プロピル、ブチル、または更に、１〜５個のＣ原子を有するアルコキシ、好ましくは、ヘキシル、メトキシ、エトキシ、プロポキシまたはブトキシを表す。
【０１５０】
更なる好ましい実施形態において、媒体は、式ＩＶ−７ａ〜ＩＶ−７ｄ、好ましくは式ＩＶ−７ａおよび／またはＩＶ−７ｃ、特に好ましくは式ＩＶ−７ａの化合物群と、
および／または、式ＩＶ−７ｅ〜ＩＶ−７ｉの化合物群とより選択される、式ＩＶ−７の１種類以上の化合物を含む。
【０１５１】
【化６５】
2011519985.tif 000067
式中、
ａｌｋｙｌおよびａｌｋｙｌ’は、互いに独立に、１〜７個のＣ原子を有する、好ましくは２〜５個のＣ原子を有するアルキルを表し、
ａｌｋｏｘｙは、１〜５個のＣ原子を有する、好ましくは２〜４個のＣ原子を有するアルコキシを表し、
ａｌｋｅｎｙｌは、２〜７個のＣ原子を有する、好ましくは２〜５個のＣ原子を有するアルケニルを表す。
【０１５２】
【化６６】
2011519985.tif 000068
式中、
Ｒは、Ｒ４１に上で与えられる意味を有し、
ｍは、１〜６の整数を表す。
【０１５３】
Ｒは、好ましくは、それぞれ１〜６個のＣ原子を有する直鎖状のアルキルまたはアルコキシ、または２〜６個のＣ原子を有するアルキルアルコキシ、アルケニルまたはアルケニルオキシ、特に好ましくは、１〜５個のＣ原子を有するアルキル、好ましくは、メチル、エチル、プロピル、ブチル、または更に、１〜５個のＣ原子を有するアルコキシ、好ましくは、ヘキシル、メトキシ、エトキシ、プロポキシまたはブトキシを表す。
【０１５４】
更なる好ましい実施形態において、媒体は、式ＩＶ−８ａおよびＩＶ−８ｂ、特に好ましくは式ＩＶ−８ｂの化合物群より選択される、式ＩＶ−８の１種類以上の化合物を含む。
【０１５５】
【化６７】
2011519985.tif 000069
式中、パラメーターは上で示される意味を有する。
【０１５６】
更なる好ましい実施形態において、媒体は、式ＩＶ−９ａ〜ＩＶ−９ｄの化合物群より選択される、式ＩＶ−９の１種類以上の化合物を含む。
【０１５７】
【化６８】
2011519985.tif 000070
式中、パラメーターは上で示される意味を有し、好ましくは、
Ｒ４２は、ＣｖＨ２ｖ＋１を表し、
ｖは、１〜６の整数を表す。
【０１５８】
更なる好ましい実施形態において、媒体は、式ＩＶ−１０ａ〜ＩＶ−１０ｅの化合物群より選択される、式ＩＶ−１０の１種類以上の化合物を含む。
【０１５９】
【化６９】
2011519985.tif 000071
式中、パラメーターは上で示される意味を有し、好ましくは、
Ｒ４２は、ＣｖＨ２ｖ＋１を表し、
ｖは、１〜６の整数を表す。
【０１６０】
更なる好ましい実施形態において、媒体は、式ＩＶ−１１ａおよびＩＶ−１１ｂ、特に好ましくはＩＶ−１１ｂの化合物群より選択される、式ＩＶ−１１の１種類以上の化合物を含む。
【０１６１】
【化７０】
2011519985.tif 000072
式中、パラメーターは上で示される意味を有する。
【０１６２】
更なる好ましい実施形態において、媒体は、式ＩＶ−１４ａ〜ＩＶ−１４ｄ、好ましくは式ＩＶ−１４ａおよび／またはＩＶ−１４ｂ、特に好ましくはＩＶ−１４ｂの化合物群より選択される、式ＩＶ−１４の１種類以上の化合物を含む。
【０１６３】
【化７１】
2011519985.tif 000073
式中、
ａｌｋｙｌおよびａｌｋｙｌ’は、互いに独立に、１〜７個のＣ原子を有する、好ましくは２〜５個のＣ原子を有するアルキルを表し、
ａｌｋｏｘｙは、１〜７個のＣ原子を有する、好ましくは２〜４個のＣ原子を有するアルコキシを表し、
ａｌｋｅｎｙｌは、２〜７個のＣ原子を有する、好ましくは２〜５個のＣ原子を有するアルケニルを表す。
【０１６４】
更なる好ましい実施形態において、媒体は、好ましくは、式Ｖ−１〜Ｖ−８、好ましくは、式Ｖ−７および／またはＶ−８の化合物群より選択される、式Ｖの１種類以上の化合物を（追加的に）含む。
【０１６５】
【化７２】
2011519985.tif 000074
式中、パラメーターは式Ｖに上で示されるそれぞれの意味を有し、好ましくは、
Ｒ５１は、アルキルまたはアルケニルを表し、
Ｒ５２は、アルキル、アルケニル、アルコキシまたはアルケニルオキシを表す。
【０１６６】
更なる好ましい実施形態において、媒体は、フッ素化されたフェナントレン単位を含有する１種類以上の化合物、好ましくは、式Ｖ−９およびＶ−１０の化合物群より好ましくは選択される式Ｖの化合物を（追加的に）含む。
【０１６７】
【化７３】
2011519985.tif 000075
式中、パラメーターは式Ｖに上で示されるそれぞれの意味を有し、好ましくは、
Ｒ５１は、アルキルまたはアルケニルを表し、
Ｒ５２は、アルキル、アルケニル、アルコキシまたはアルケニルオキシを表す。
【０１６８】
更なる好ましい実施形態において、媒体は、フッ素化されたジベンゾフラン単位を含有する１種類以上の化合物、好ましくは式Ｖ−１１である好ましくは式Ｖの化合物を（追加的に）含む。
【０１６９】
【化７４】
2011519985.tif 000076
式中、パラメーターは式Ｖに上で示されるそれぞれの意味を有し、好ましくは、
Ｒ５１は、アルキルまたはアルケニルを表し、
Ｒ５２は、アルキル、アルケニル、アルコキシまたはアルケニルオキシを表す。
【０１７０】
媒体は、特に好ましくは、三フッ素化されたナフタレンジイル単位を含有する１種類以上の化合物、好ましくは、式Ｖ−１２〜Ｖ−１５の群より選択される、好ましくは、式Ｖの化合物を（追加的に）含む。
【０１７１】
【化７５】
2011519985.tif 000077
式中、パラメーターは式Ｖに上で示されるそれぞれの意味を有し、好ましくは、
式Ｖ−１２およびＶ−１３においては、
Ｚ５１は、−ＣＨ２−ＣＨ２−、−ＣＨ２−Ｏ−または単結合、好ましくは、−ＣＨ２−Ｏ−または単結合、特に好ましくは、−ＣＨ２−Ｏ−を表し、
式Ｖ−１４およびＶ−１５においては、
Ｚ５１は、−ＣＨ２−ＣＨ２−または単結合、好ましくは、単結合を表し、
Ｚ５２は、−ＣＨ２−ＣＨ２−、−ＣＨ２−Ｏ−または単結合、好ましくは、−ＣＨ２−Ｏ−または単結合、特に好ましくは、−ＣＨ２−Ｏ−を表す。
【０１７２】
以下の化合物、式Ｖ−１２ａ、Ｖ−１２ｂ、Ｖ−１４ａおよびＶ−１４ｂの化合物が非常に特に好ましい。
【０１７３】
【化７６】
2011519985.tif 000078
式中、パラメーターは上で与えられる意味を有し、Ｒ５１は、好ましくは、１〜７個、好ましくは１〜５個のＣ原子を有するアルキル、好ましくは、ｎ−アルキルを表し、Ｒ５２は、好ましくは、１〜５個、好ましくは２〜４個のＣ原子を有するアルコキシを表す。
【０１７４】
本発明による液晶媒体において使用できる１種類のキラル化合物または複数種類のキラル化合物は、既知のキラルドーパントより選択される。成分Ｅは、以下の式ＶＩ〜ＶＩＩＩの化合物群より選択される１種類以上の化合物より、好ましくは大部分が、特に好ましくは本質的に、非常に特に好ましくは実質的に完全に成る。
【０１７５】
【化７７】
2011519985.tif 000079
式中、
Ｒ６１およびＲ６２、Ｒ７１〜Ｒ７３およびＲ８は、それぞれ互いに独立に、式ＩＩでＲ２１に上で与えられる意味を有するか、あるいは、Ｈ、ＣＮ、Ｆ、Ｃｌ、ＣＦ３、ＯＣＦ３、ＣＦ２ＨまたはＯＣＦ２Ｈを表し、Ｒ６１およびＲ６２の少なくとも一方はキラル基を表し、
Ｚ６１およびＺ６２、Ｚ７１〜Ｚ７３およびＺ８は、それぞれ互いに独立に、−ＣＨ２ＣＨ２−、−ＣＨ＝ＣＨ−、−ＣＯＯ−、−Ｏ−ＣＯ−または単結合を表し、好ましくは、Ｚ６１、Ｚ６２、Ｚ７１、Ｚ７４およびＺ７５は単結合を表し、Ｚ６３、Ｚ７２およびＺ７３は−ＣＯＯ−または単結合を表し、Ｚ７２は、好ましくは、−ＣＯＯ−を表し、Ｚ７３およびＺ８は−Ｏ−ＣＯ−を表し、
【０１７６】
【化７８】
2011519985.tif 000080
を表し、
ｕおよびｖ、およびｘ、ｙおよびｚは、それぞれ互いに独立に、０または１を表し、好ましくは、
ｕおよびｖは、両者が０を表し、
ｘおよびｖは、両者が１を表す。
【０１７７】
本発明の特に特に好ましい実施形態は、以下の条件の１つ以上を満たす。
【０１７８】
ｉ．液晶媒体は、０．０９０以上の複屈折率を有する。
【０１７９】
ｉｉ．液晶媒体は、サブ式Ｉ−１の１種類以上の化合物を含む。
【０１８０】
ｉｉｉ．式Ｉの個々の同族化合物の濃度は、１〜２０％、好ましくは２〜１５％、特に好ましくは３〜１０％の範囲内である。
【０１８１】
ｉｖ．混合物全体における式ＩＩ−Ａ〜ＩＩ−Ｆの化合物の総濃度は、０．１重量％以下である。
【０１８２】
ｖ．混合物全体における式ＩＩ−Ｇの１個以上の基を含有する化合物の総濃度は、０．１重量％以下である。
【０１８３】
ｖｉ．式Ｉの個々の同族化合物の濃度は、２〜１５％、好ましくは３〜１２％、特に好ましくは４〜１０％の範囲内である。
【０１８４】
ｖｉｉ．混合物全体における式ＩＩＩの化合物の割合は、１０％以上、好ましくは７０％以下、特に好ましくは２０重量％以上である。
【０１８５】
ｖｉｉｉ．液晶媒体は、下記のサブ式より選択される式ＩＩＩ−１ｃおよびＩＩＩ−１ｄの１種類以上の特に好ましい化合物を含む。
【０１８６】
【化７９】
2011519985.tif 000081
式中、ａｌｋｙｌは上で与えられる意味を有し、好ましくは、それぞれの場合で互いに独立に、１〜６個、好ましくは２〜５個のＣ原子を有するアルキル、特に好ましくは、ｎ−アルキルを表す。
【０１８７】
ｉｘ．液晶媒体は、以下の式の群より選択される式ＩＩＩの１種類以上の化合物を含む。
【０１８８】
【化８０】
2011519985.tif 000082
式中、Ｒ３１およびＲ３２は上で示される意味を有し、Ｒ３１およびＲ３２は、好ましくは、それぞれ互いに独立に、それぞれ１個または２〜７個のＣ原子を有する直鎖状のアルキル、アルコキシまたはアルケニル基、特に好ましくは、直鎖状のアルキル、更に、アルケニルを表す。
【０１８９】
これらの化合物の混合物における割合は、好ましくは、５〜４０重量％である。
【０１９０】
ｘ．液晶媒体は、以下の式の化合物群より選択される式ＩＩＩの１種類以上の化合物を、好ましくは、１０％以上〜７０％以下までの総濃度で含む：ＣＣ−ｎ−Ｖおよび／またはＣＣ−ｎ−Ｖｍ（例えば：好ましくは、ＣＣ−５−Ｖ、好ましくは２５％以下までの濃度で、ＣＣ−３−Ｖ、好ましくは６０％以下までの濃度で、および／またはＣＣ−３−Ｖ１、好ましくは２５％以下までの濃度で、および／またはＣＣ−４−Ｖ、好ましくは４０％以下までの濃度で）、ＣＣ−ｎ−ｍおよび／またはＣＣ−ｎ−Ｏｍ（例えば：好ましくは、ＣＣ−３−２および／またはＣＣ−３−３および／またはＣＣ−３−４および／またはＣＣ−３−Ｏ２および／またはＣＣＰ−５−Ｏ２）、ＣＰ−ｎ−ｍおよび／またはＣＰ−ｎ−Ｏｍ（例えば：好ましくは、ＣＰ−３−２および／またはＣＰ−５−２および／またはＣＰ−３−Ｏ１および／またはＣＰ−３−Ｏ２）、ＰＰ−ｎ−Ｖｍ（例えば：好ましくは、ＰＰ−ｎ−２Ｖ）、ＰＰ−ｎ−ｌＶｍ（例えば：好ましくは、ＰＰ−ｎ−２Ｖ１）、ＣＣＰ−ｎ−ｍ（例えば：好ましくは、ＣＣＰ−ｎ−１）、ＣＰＰ−ｎ−ｍ、ＣＧＰ−ｎ−ｍおよびＣＣＯＣ−ｎ−ｍ、ただし、頭字語（略称）の意味は表Ａ〜Ｃにおいて説明されており、表Ｄで例によって示されている。
【０１９１】
ｘｉ．液晶媒体は、
２重量％〜８０重量％の、式Ｉの１種類以上の化合物と、
５．０×１０−３重量％〜１．０重量％の、式ＩＩ−Ａ〜ＩＩ−Ｆの化合物群より選択される１種類以上の化合物と、
５．０×１０−４重量％〜１．０重量％の、式ＩＩ−Ｇの１個または２個以上の基を含有する１種類以上の化合物と、
２重量％〜８０重量％の、式ＩＩＩの１種類以上の化合物と、および／または
２重量％〜８０重量％の、式ＩＶおよび／またはＶの化合物群より選択される１種類以上の化合物と
から本質的に成る。
【０１９２】
ｘｉｉ．液晶媒体は、式ＩＶの１種類以上の化合物を、同族な個々の化合物当たり、好ましくは２重量％以上、特に５重量％以上、非常に特に好ましくは５重量％以上〜２５重量％以下の量で、特に２重量％以上〜１２重量％以下の範囲で含む。
【０１９３】
ｘｉｉｉ．液晶媒体は、式ＩＶ−１〜ＩＶ−３、好ましくは、ＩＶ−１および／またはＩＶ−３、好ましくは、式ＩＶ−１ｂおよび／またはＩＶ−１ｄおよび／またはＩＶ−３ｂおよび／またはＩＶ−３ｄ、特に好ましくは、ＩＶ−１ｂおよび／またはＩＶ−３ｂの１種類以上の化合物を、好ましくは、６０％以下の総濃度において、および、同族な個々の化合物当たり、２重量％以上、特に５重量％以上、非常に特に好ましくは５重量％以上〜２０重量％以下の濃度において含む。
【０１９４】
ｘｉｖ．液晶媒体は、式ＩＶ−４および／またはＩＶ−５、好ましくは、式ＩＶ−４ｂおよび／またはＩＶ−４ｄおよび／またはＩＶ−５ｂおよび／またはＩＶ−５ｄ、特に好ましくは、ＩＶ−４ｂおよび／またはＩＶ−５ｂの１種類以上の化合物を、好ましくは、６０％以下の総濃度において、および、同族の個々の化合物当たり、２重量％以上、特に５重量％以上、非常に特に好ましくは５重量％以上〜２０重量％以下の濃度において含む。
【０１９５】
ｘｖ．液晶媒体は、式ＩＶ−６および／またはＩＶ−７、好ましくは、式ＩＶ−６ａおよび／またはＩＶ−７ａの１種類以上の化合物を、好ましくは、５０％以下の総濃度において、および、好ましくは、式ＩＶ−６の同族の個々の化合物当たり、２重量％以上〜１０重量％以下の濃度において、および、式ＩＶ−６の同族の個々の化合物当たり、２重量％以上〜２０重量％以下の濃度において含む。
【０１９６】
ｘｖｉ．液晶媒体は、式ＩＶの１種類以上の化合物を、個々の化合物当たり、好ましくは２重量％以上、特に５重量％以上、非常に特に好ましくは５重量％〜２５重量％の量で、特に２重量％〜１２重量％の範囲で含む。
【０１９７】
ｘｖｉｉ．液晶媒体は、式Ｖの１種類以上の化合物を、個々の化合物当たり、好ましくは３重量％以上、特に５重量％以上、非常に特に好ましくは５重量％〜２５重量％の量で、特に２重量％〜２０重量％の範囲で含む。
【０１９８】
本発明は、更に、本発明による液晶媒体を誘電体として含有することを特徴とし、ＶＡまたはＥＣＢ効果に基づいてアドレスするアクティブマトリックスを備える電気光学的ディスプレイに関する。
【０１９９】
液晶混合物は、好ましくは、少なくとも６０度の幅のネマチック相範囲と、２０℃において最大で３０ｍｍ２・ｓ−１の流動粘度ν２０を有する。
【０２００】
本発明による液晶混合物は、約−０．５〜−８．０、特には、約−２．５〜−６．０のΔεを有し、ただし、Δεは誘電異方性を表す。回転粘度γ１は、好ましくは、２００ｍＰａ・ｓ以下、特には、１７０ｍＰａ・ｓ以下である。
【０２０１】
液晶混合物における複屈折率Δｎは、一般に、０．０６および０．１６の間であり、好ましくは、０．０８および０．１４の間である。
【０２０２】
本発明による混合物は、例えば、ＶＡＮ、ＭＶＡ、（Ｓ）−ＰＶＡおよびＡＳＶなどの全てのＶＡ−ＴＦＴ用途に適する。それらは、更に、負のΔεのＩＰＳ（面内スイッチング；Ｉｎ−Ｐｌａｎｅ  Ｓｗｉｔｃｈｉｎｇ）、ＦＦＳ（フリンジ場スイッチング；Ｆｒｉｎｇｅ  Ｆｉｅｌｄ  Ｓｗｉｔｃｈｉｎｇ）およびＰＡＬＣの用途に適する。
【０２０３】
本発明によるディスプレイにおけるネマチック液晶混合物は、一般に、２種類の成分ＡおよびＢを含んでおり、これらの成分自身は、１種類以上の個々の化合物より成る。
【０２０４】
本発明による液晶媒体は、好ましくは、４〜１５種類、特には５〜１２種類、特に好ましくは１０種類以下の化合物を含む。これらは、好ましくは、式Ｉ、ＩＩ−Ａ〜ＩＩ−Ｆの化合物と、式ＩＩ−Ｇの１個以上の基を含有する化合物と、式ＩＩＩおよび／またはＩＶおよび／またはＶとの群より選択される。
【０２０５】
また、本発明による液晶媒体は、１８種類より多い化合物を含んでもよい。この場合、それらは、好ましくは、１８〜２５種類の化合物を含む。
【０２０６】
式Ｉ〜Ｖおよび任意成分として式ＶＩ〜ＶＩＩＩの化合物に加え、また、他の構成成分も、例えば、混合物全体の４５％までだが、好ましくは３５％まで、特には１０％までの量で存在してもよい。
【０２０７】
他の構成成分は、好ましくは、ネマチックまたはネマトゲン性の物質、特には、アゾキシベンゼン類、ベンジリデンアニリン類、ビフェニル類、ターフェニル類、フェニルまたはシクロヘキシル安息香酸エステル類、フェニルまたはシクロヘキシルシクロヘキサンカルボン酸エステル類、フェニルシクロヘキサン類、シクロヘキシルビフェニル類、シクロヘキシルシクロヘキサン類、シクロヘキシルナフタレン類、１，４−ビスシクロヘキシルビフェニル類またはシクロヘキシルピリミジン類、フェニルまたはシクロヘキシルジオキサン類、ハロゲン化されていてもよいスチルベン類、ベンジルフェニルエーテル類、トラン類および置換された桂皮酸エステル類に分類される既知の物質より選択される。
【０２０８】
この型の液晶相の構成成分として適する最も重要な化合物は、式ＩＸで特徴付けることができる。
【０２０９】
Ｒ９１−Ｌ−Ｇ−Ｅ−Ｒ９２  ＩＸ
式中、ＬおよびＥは、それぞれ、１，４−二置換ベンゼンおよびシクロヘキサン環、４，４’−二置換ビフェニル、フェニルシクロヘキサンおよびシクロへキシルシクロヘキサン構造、２，５−二置換ピリミジンおよび１，３−ジオキサン環、２，６−二置換ナフタレン、ジ−およびテトラヒドロナフタレン、キナゾリンおよびテトラヒドロキナゾリンから成る群からの炭素環構造またはヘテロ環構造を表し、
Ｇは、−ＣＨ＝ＣＨ−、−Ｎ（Ｏ）＝Ｎ−、−ＣＨ＝ＣＱ−、−ＣＨ＝Ｎ（Ｏ）−、−Ｃ≡Ｃ−、−ＣＨ２−ＣＨ２−、−ＣＯ−Ｏ−、−ＣＨ２−Ｏ−、−ＣＯ−Ｓ−、−ＣＨ２−Ｓ−、−ＣＨ＝Ｎ−、−ＣＯＯ−Ｐｈｅ−ＣＯＯ−、−ＣＦ２Ｏ−、−ＣＦ＝ＣＦ−、−ＯＣＦ２−、−ＯＣＨ２−、−（ＣＨ２）４−、−（ＣＨ２）３Ｏ−またはＣ−Ｃ単結合を表し、Ｑはハロゲン、好ましくは塩素、または−ＣＮを表し、Ｒ９１およびＲ９２は、それぞれ、１８個まで、好ましくは８個までの炭素原子を有するアルキル、アルケニル、アルコキシ、アルカノイルオキシまたはアルコキシカルボニルオキシを表し、あるいは、これらの基の１つは、ＣＮ、ＮＣ、ＮＯ２、ＮＣＳ、ＣＦ３、ＯＣＦ３、Ｆ、ＣｌまたはＢｒを表す。
【０２１０】
これらの化合物の殆どにおいて、Ｒ９１およびＲ９２は互いに異なっており、これらの基の１つは、通常、アルキルまたはアルコキシ基である。また、提案された置換基の他の違うものも一般的である。このような物質またはそれらの混合物の多くも、商業的に入手できる。全てのこれらの物質は、文献から知られる方法により調製できる。
【０２１１】
混合物全体における式ＩＸの化合物の濃度は、好ましくは１％〜２５％、特に好ましくは１％〜１５％、非常に特に好ましくは２％〜９％である。
【０２１２】
また、本発明による媒体は、誘電的に正の成分も含む場合があり、それの総濃度は、好ましくは、媒体全体を基礎として１０重量％以下である。
【０２１３】
好ましい実施形態において、本発明による液晶媒体は、全体として、混合物全体を基礎として、５％以上〜６０％以下、好ましくは１０％以上〜５０％以下、好ましくは１５％以上〜４０％以下、特に好ましくは２０％以上〜３５％以下、非常に特に好ましくは２５％以上〜３０％以下の式Ｉの化合物と、
１％以上〜４５％以下、好ましくは２％以上〜４０％以下、好ましくは３％以上〜３５％以下、特に好ましくは５％以上〜３０％以下、非常に特に好ましくは１０％以上〜２０％以下の式ＩＩＩの化合物と、
５％以上〜８０％以下、好ましくは２５％以上〜７５％以下、特に好ましくは３５％以上〜７０％以下、非常に特に好ましくは４０％以上〜６５％以下の式ＩＶおよび／またはＶの化合物とを含む。
【０２１４】
それぞれの異なる式の化合物の濃度のそれぞれの異なる好ましい範囲は、所望により互いに組み合わせることができるが、それぞれの場合において、媒体における全ての化合物の総濃度は１００％を超えない。
【０２１５】
好ましい実施形態において、本発明による液晶媒体は、式Ｉ、ＩＩ−Ａ〜ＩＩ−Ｆ、ＩＩ−ＧおよびＩＩＩ〜Ｖの群より選択される化合物を含み、好ましくは大部分が、特に好ましくは本質的に、非常に特に好ましくは実質的に完全に前記式の化合物より成る。
【０２１６】
本発明による液晶媒体は、それぞれの場合において、好ましくは、少なくとも−２０℃以下〜７０℃以上、特に好ましくは、−３０℃以下〜８０℃以上、非常に特に好ましくは、−４０℃以下〜８５℃以上、最も好ましくは、−４０℃以下〜９０℃以上までのネマチック相を有する。
【０２１７】
表現「ネマチック相を有する」は、本明細書において、一方でスメクチック相および結晶化が対応する温度における低温で観察されないことを意味し、他方でネマチック相から加熱しても透明化しないことを意味する。低温における検査は対応する温度で流動粘度計において行なわれ、電気光学的用途に対応するセル厚みを有する試験用セルにおいて少なくとも１００時間保存して確認される。対応する試験用セル中における−２０℃での保存安定性が１０００時間以上の場合、媒体はこの温度において安定であると言われる。−３０℃および−４０℃の温度において、対応する時間は、それぞれ５００時間および２５０時間である。高温においては、従来法により毛細管において透明点が測定される。
【０２１８】
好ましい実施形態において、本発明による液晶媒体は、中程度から低い領域の光学的異方性の値により特徴付けられる。複屈折率の値は、好ましくは０．０６５以上〜０．１３０以下の範囲内、特に好ましくは０．０８０以上〜０．１２０以下の範囲内、非常に特に好ましくは０．０８５以上〜０．１１０以下の範囲内である。
【０２１９】
この実施形態において、本発明による液晶媒体は負の誘電異方性を有し、比較的高い絶対値の誘電異方性（｜Δε｜）を有し、それは、好ましくは、２．７以上〜５．３以下、好ましくは４．５以下まで、好ましくは２．９以上〜４．５以下、特に好ましくは３．０以上〜４．０以下、非常に特に好ましくは３．５以上〜３．９以下の範囲内である。
【０２２０】
本発明による液晶媒体は、１．７Ｖ以上〜２．５Ｖ以下、好ましくは１．８Ｖ以上〜２．４Ｖ以下、特に好ましくは１．９Ｖ以上〜２．３Ｖ以下、非常に特に好ましくは１．９５Ｖ以上〜２．１Ｖ以下の範囲内の比較的低い値の閾電圧（Ｖ０）を有する。
【０２２１】
更なる好ましい実施形態において、本発明による液晶媒体は、好ましくは比較的低い値の平均誘電異方性（εａｖ≡（ε‖＋２ε⊥）／３）を有し、それは、好ましくは、５．０以上〜７．０以下、好ましくは５．５以上〜６．５以下、更により好ましくは５．７以上〜６．４以下、特に好ましくは５．８以上〜６．２以下、非常に特に好ましくは５．９以上〜６．１以下の範囲内である。
【０２２２】
ＬＣＤテレビディスプレイにおける使用に特に適する好ましい実施形態において、本発明による液晶媒体は、好ましくは１．７以上〜４．９以下、好ましくは４．３以下まで、好ましくは２．３以上〜４．０以下、特に好ましくは２．８以上〜３．８以下の範囲内の誘電異方性の絶対値（｜Δε｜）を有する。
【０２２３】
この実施形態において、本発明による液晶媒体は、１．９Ｖ以上〜２．５Ｖ以下、好ましくは２．１Ｖ以上〜２．３Ｖ以下の範囲内の閾電圧（Ｖ０）の値を有する。
【０２２４】
加えて、本発明による液晶媒体は、液晶セルにおいて、高い値のＶＨＲを有する。新しく充填されたセル中２０℃でセル中において、これらは９５％以上、好ましくは９７％以上、特に好ましくは９８％以上、非常に特に好ましくは９９％以上であり、１００℃でオーブン中５分後のセル中において、これらは９０％以上、好ましくは９３％以上、特に好ましくは９６％以上、非常に特に好ましくは９８％以上である。
【０２２５】
一般に、本明細書において、低いアドレス電圧または閾電圧を有する液晶媒体は、より高いアドレス電圧または閾電圧を有するものより低いＶＨＲを有し、逆もそうである。
【０２２６】
また、好ましくは、個々の物理的特性に対するこれらの好ましい値も、それぞれの場合において互いに組合せで、本発明による媒体によって維持される。
【０２２７】
本出願において、他に明示されない限り、「化合物（１種類または複数種類）」とも記載される用語「化合物」は、１種類および複数種類の化合物の両方を意味する。
【０２２８】
他に明示されない限り、個々の化合物は、それぞれの場合で１％以上〜３０％以下、好ましくは２％以上〜３０％以下、特に好ましくは３％以上〜１６％以下の濃度で混合物中において一般に用いられる。
【０２２９】
本発明において、個々の場合で他に示されない限り、組成物の構成成分の特定に関連して以下の定義を適用する：
−「含む」：組成物中の問題となっている構成成分の濃度が、好ましくは５％以上、特に好ましくは１０％以上、非常に特に好ましくは２０％以上、
−「大部分が成る」：組成物中の問題となっている構成成分の濃度が、好ましくは５０％以上、特に好ましくは５５％以上、非常に特に好ましくは６０％以上、
−「本質的に成る」：組成物中の問題となっている構成成分の濃度が、好ましくは８０％以上、特に好ましくは９０％以上、非常に特に好ましくは９５％以上、
−「実質的に完全に成る」：組成物中の問題となっている構成成分の濃度が、好ましくは９８％以上、特に好ましくは９９％以上、非常に特に好ましくは１００．０％。
【０２３０】
このことは、構成要素（成分であっても、化合物であってもよい）を有する組成物としての媒体と、構成要素（化合物）を有する成分との両方に適用する。媒体全体に対して個々の化合物の濃度に関してのみ、含むとの用語は、問題となっている構成成分の濃度が、好ましくは１％以上、特に好ましくは２％以上、非常に特に好ましくは４％以上であることを意味する。
【０２３１】
本発明において、「≦」は以下、好ましくは未満を意味し、「≧」は以上、好ましくは超えてを意味する。
【０２３２】
本発明において、
【０２３３】
【化８１】
2011519985.tif 000083
は、トランス−１，４−シクロヘキシレンを表し、
【０２３４】
【化８２】
2011519985.tif 000084
は、１，４−フェニレンを表す。
【０２３５】
本発明において、表現「誘電的に正の化合物」はΔε＞１．５を有する化合物を意味し、表現「誘電的に中性の化合物」は−１．５≦Δε≦１．５のものを意味し、表現「誘電的に負の化合物」はΔε＜−１．５のものを意味する。本明細書において、化合物の誘電異方性は、１０％の化合物を液晶ホストに溶解し、結果として生じる混合物の容量を、それぞれの場合で２０μｍのセル厚みを有しホメオトロピックおよびホモジニアスな表面配向の少なくとも１つの試験用セル中で１ｋＨｚにおいて決定することにより決定される。測定電圧は典型的には０．５Ｖ〜１．０Ｖであるが、検討されるそれぞれの液晶混合物の容量閾値よりも常に低くされる。
【０２３６】
誘電的に正および誘電的に中性な化合物に使用されるホスト混合物はＺＬＩ−４７９２で、誘電的に負な化合物に使用されるものはＺＬＩ−２８５７で、いずれもドイツ国メルク社製である。検討される化合物を添加後のホスト混合物の誘電率の変化、そして、用いられる化合物の１００％に外挿して、検討される個々の化合物の値が得られる。検討される化合物は、ホスト混合物に１０％の量で溶解される。この目的に対して物質の溶解度が低すぎる場合、所望の温度で検討を行えるようになるまで濃度を段階的に半分にしていく。
【０２３７】
また、必要に応じて、本発明による液晶媒体は、例えば、安定剤および／または多色性色素および／またはキラルドーパントなどの更なる添加剤も通常の量で含む。これらの用いられる添加剤の量は、好ましくは全体で、混合物全体の量に基づいて０％以上〜１０％以下、特に好ましくは０．１％以上〜６％以下である。用いられる個々の化合物の濃度は、好ましくは、０．１％以上〜３％以下である。これらおよび同様の添加剤の濃度は、液晶媒体中の液晶化合物の濃度および濃度範囲を特定する際には、一般に考慮されない。
【０２３８】
好ましい実施形態において、本発明による液晶混合物は、１種類以上の反応性化合物、好ましくは反応性メソゲンと、必要に応じて、例えば、重合開始剤および／または重合変調剤などの更なる添加剤も含む高分子前駆体を、通常の量で含む。これらの用いられる添加剤の量は、全体で、混合物全体の量に基づいて０％以上〜１０％以下、好ましくは０．１％以上〜２％以下である。これらおよび同様の添加剤の濃度は、液晶媒体中の液晶化合物の濃度および濃度範囲を特定する際には、考慮されない。
【０２３９】
組成物は複数種類の化合物、好ましくは３種類以上〜３０種類以下、特に好ましくは６種類以上〜２０種類以下、非常に特に好ましくは１０種類以上〜１６種類以下の化合物から成り、それらは従来の様式で混合される。一般に、より少ない量で使用される成分の所望の量を、混合物の主要な構成成分を構成する成分中に溶解する。これは、有利には昇温して実施される。選択された温度が主要な構成成分の透明点より高い場合、溶解操作の完了を特に容易に観察できる。しかしながら、例えば、プレミックスの使用または所謂「マルチボトルシステム」からの他の従来法において、液晶混合物を調製することも可能である。
【０２４０】
本発明による混合物は、６５℃以上の透明点、非常に好ましい値の容量閾値、比較的高い値の保持率と同時に、−３０℃および−４０℃における非常に良好な低温安定性を有し非常に広いネマチック相範囲を示す。更に、本発明による混合物は、低い回転粘度γ１によって区別される。
【０２４１】
また、当業者には言うまでもなく、ＶＡ、ＩＰＳ、ＦＦＳまたはＰＡＬＣディスプレイにおいて使用するための本発明による媒体は、例えば、Ｈ、Ｎ、Ｏ、Ｃｌ、Ｆが対応する同位体で置き換えられた化合物も含むことができる。
【０２４２】
本発明による液晶ディスプレイの構造は、例えば、欧州特許出願公開第０  ２４０  ３７９号公報に記載される通りの通常の構成に対応する。
【０２４３】
適切な添加剤を利用することで、本発明による液晶相を、今日までに開示されてきた任意のタイプ、例えば、ＥＣＢ、ＶＡＮ、ＩＰＳ、ＧＨまたはＡＳＭ−ＶＡ−ＬＣＤディスプレイにおいて用いることができるように改変できる。
【０２４４】
表Ｅに、本発明による混合物に添加できる可能なドーパントを示す。混合物が１種類以上のドーパントを含む場合、それは（それらは）、０．０１〜４重量％、好ましくは、０．１〜１．０重量％の量で使用される。
【０２４５】
例えば本発明による混合物に、好ましくは０．０１〜６重量％、特には０．１〜３重量％の量で添加できる安定剤が、下の表Ｆ中に述べられている。
【０２４６】
本発明の目的のために、全ての濃度は、他に明記されない限り、重量パーセントで示され、他に明示されない限り、対応する混合物または混合物成分に関する。
【０２４７】
他に明示されない限り、例えば、融点Ｔ（Ｃ，Ｎ）、スメクチック（Ｓ）からネマチック（Ｎ）相への転移Ｔ（Ｓ，Ｎ）および透明点Ｔ（Ｎ，Ｉ）などの本出願において示される全ての温度の値は摂氏度（℃）で示され、全ての温度差は対応する差異度（°または度）である。
【０２４８】
本発明において、用語「閾電圧」は、他に明示されない限り、フレデリックス閾値としても知られる容量閾値（Ｖ０）に関する。
【０２４９】
全ての物理的特性は「メルク液晶、液晶の物理的特性」１９９７年１１月、ドイツ国メルク社に従って決定するか決定され、それぞれの場合で他に明示されない限り、２０℃の温度に適用され、Δｎは５８９ｎｍにおいて、Δεは１ｋＨｚにおいて決定される。
【０２５０】
電気光学的特性、例えば閾電圧（Ｖ０）（容量的測定）は、スイッチング特性としてメルク・ジャパン社において製造された試験用セル中で決定される。測定用セルはソーダ石灰ガラス基体を有し、互いに直交してラビングされ液晶をホメオトロピック配向させる効果を有するポリイミド配向層（希釈剤＊＊２６と共にＳＥ−１２１１（混合比１：１）、何れも日本国日産化学社製）を備えるＥＣＢまたはＶＡ構造に構成されている。透明で実質的に正方形のＩＴＯ電極の表面積は１ｃｍ２である。
【０２５１】
他に示されない限り、使用される液晶混合物にキラルドーパントは加えないが、このタイプのドーピングが必要な用途に対しても液晶混合物は特に適している。
【０２５２】
ＶＨＲは、メルク・ジャパン社で製造された試験用セルにおいて決定される。測定用セルはソーダ石灰ガラス製の基体を有し、層厚み５０ｎｍで互いに直交してラビングされたポリイミド配向層（ＡＬ−３０４６、日本国日本合成ゴム社製）により構成されている。層厚みは均一に６．０μｍである。透明ＩＴＯ電極の表面積は１ｃｍ２である。
【０２５３】
ＶＨＲは、２０℃（ＶＨＲ２０）および１００℃（ＶＨＲ１００）のオーブン中で５分後に、ドイツ国Ａｕｔｒｏｎｉｃ  Ｍｅｌｃｈｅｒｓ社製の商業的に入手可能な機器において決定される。使用される電圧は、周波数６０Ｈｚである。
【０２５４】
ＶＨＲ測定値の精度は、それぞれのＶＨＲ値に依存する。値の減少に伴い、精度は低下する。種々の大きさの範囲内の値において一般に観測される偏差の大きさを以下の表に示す。
【０２５５】
【表１】
2011519985.tif 000085
ＵＶ照射に対する安定性は、ドイツ国Ｈｅｒａｅｕｓ社製の商業的機器である「Ｓｕｎｔｅｓｔ  ＣＰＳ」において検討する。この試験においては、密閉された試験用セルを、追加して加熱することなく２．０時間照射する。３００ｎｍ〜８００ｎｍの波長範囲における照射強度は７６５Ｗ／ｍ２Ｖである。所謂、窓ガラスモードをシミュレートするために、３１０ｎｍの端波長を有するＵＶ遮断フィルターを使用する。それぞれの実験のシリーズにおいて、それぞれの条件につき、少なくとも４個の試験用セルを検討し、対応する個々の測定の平均として、それぞれの結果を示す。
【０２５６】
回転粘度は回転永久磁石法を使用して決定され、流動粘度は改変ウベロード粘度計で決定される。全てドイツ国ダルムスタット市のメルク社の製品である液晶混合物ＺＬＩ−２２９３、ＺＬＩ−４７９２およびＭＬＣ−６６０８について、２０℃で決定された回転粘度の値は、それぞれ、１６１ｍＰａ・ｓ、１３３ｍＰａ・ｓおよび１８６ｍＰａ・ｓであり、流動粘度の値（ν）は、それぞれ、２１ｍｍ２ｓ−１、１４ｍｍ２ｓ−１および２７ｍｍ２ｓ−１である。
【０２５７】
以下の記号を使用する：
Ｖ０は２０℃における容量閾電圧（Ｖ）、
ｎｅは２０℃および５８９ｎｍで測定される異常屈折率、
ｎｏは２０℃および５８９ｎｍで測定される正常屈折率、
Δｎは２０℃および５８９ｎｍで測定される光学異方性、
ε⊥は２０℃および１ｋＨｚにおけるダイレクターに垂直な誘電率、
ε‖は２０℃および１ｋＨｚにおけるダイレクターに平行な誘電率、
Δεは２０℃および１ｋＨｚにおける誘電異方性、
ｃｌ．ｐ．またはＴ（Ｎ，Ｉ）は透明点（℃）、
γ１は２０℃で測定される回転粘度（ｍＰａ・ｓ）、
Ｋ１は２０℃における「スプレイ」変形に対する弾性定数（ｐＮ）、
Ｋ２は２０℃における「ツイスト」変形に対する弾性定数（ｐＮ）、
Ｋ３は２０℃における「ベンド」変形に対する弾性定数（ｐＮ）、
ＬＴＳは試験用セル中で決定される低温安定性（相安定性）。
【０２５８】
以下の例は、制限することなく本発明を説明する。しかしながら、それらは、当業者に、好ましく用いられる化合物の好ましい混合物の考え方と、それらのそれぞれの濃度およびそれらの互いの組み合わせとを示す。加えて、例は、実現可能な特性および特性の組み合わせを例示する。
【０２５９】
本発明および以下の例において、液晶化合物の構造は頭字語を使用して示され、化学式への変換は、下の表Ａ〜Ｃによって行われる。全ての基ＣｎＨ２ｎ＋１、ＣｍＨ２ｍ＋１およびＣｌＨ２ｌ＋１またはＣｎＨ２ｎ、ＣｍＨ２ｍおよびＣｌＨ２ｌは、それそれの場合で、それぞれｎ、ｍおよびｌ個のＣ原子を有する直鎖状のアルキル基またはアルキレン基である。表Ａに化合物の核の環要素に対するコードを示し、表Ｂに結合部を列記し、表Ｃに分子の左側および右側の末端基に対する記号の意味を列記する。頭字語は、結合基を有する場合もある環要素に対するコードと、続いて、第１のハイフンおよび左側の末端基に対するコードと、第２のハイフンおよび右側の末端基に対するコードとから構成される。表Ｄに、化合物の図解構造を、それらのそれぞれの略称と共に示す。
【０２６０】
＜表Ａ：環要素＞
【０２６１】
【表２】
2011519985.tif 000086
【０２６２】
【表３】
2011519985.tif 000087
【０２６３】
【表４】
2011519985.tif 000088
【０２６４】
＜表Ｂ：結合部＞
【０２６５】
【表５】
2011519985.tif 000089
【０２６６】
＜表Ｃ：末端基＞
【０２６７】
【表６】
2011519985.tif 000090
式中、ｎおよびｍは、それぞれ整数であり、３つの点「．．．」は、この表からの他の略称のための場所を表す。
【０２６８】
式Ｉの化合物に加え、本発明による混合物は、好ましくは、下に述べられる化合物の１種類以上の化合物を含む。
【０２６９】
以下の略称を使用する（ｎ、ｍおよびｌは、それぞれ互いに独立に、整数、好ましくは、１〜６であり、アルキル基は、好ましくは、ｎ−アルキル基である）。
【０２７０】
＜表Ｄ＞
【０２７１】
【表７】
2011519985.tif 000091
【０２７２】
【表８】
2011519985.tif 000092
【０２７３】
【表９】
2011519985.tif 000093
【０２７４】
【表１０】
2011519985.tif 000094
【０２７５】
【表１１】
2011519985.tif 000095
【０２７６】
【表１２】
2011519985.tif 000096
【０２７７】
【表１３】
2011519985.tif 000097
【０２７８】
【表１４】
2011519985.tif 000098
【０２７９】
【表１５】
2011519985.tif 000099
【０２８０】
【表１６】
2011519985.tif 000100
【０２８１】
【表１７】
2011519985.tif 000101
【０２８２】
【表１８】
2011519985.tif 000102
【０２８３】
【表１９】
2011519985.tif 000103
【０２８４】
【表２０】
2011519985.tif 000104
【０２８５】
【表２１】
2011519985.tif 000105
【０２８６】
【表２２】
2011519985.tif 000106
【０２８７】
【表２３】
2011519985.tif 000107
表Ｅに、本発明による混合物において好ましく用いられるキラルドーパントを示す。
【０２８８】
＜表Ｅ＞
【０２８９】
【表２４】
2011519985.tif 000108
【０２９０】
【表２５】
2011519985.tif 000109
本発明の好ましい実施形態において、本発明による媒体は、表Ｅからの化合物群より選択される１種類以上の化合物を含む。
【０２９１】
表Ｆに、本発明による混合物において好ましく用いられる安定剤を示す。
【０２９２】
＜表Ｆ＞
【０２９３】
【表２６】
2011519985.tif 000110
【０２９４】
【表２７】
2011519985.tif 000111
【０２９５】
【表２８】
2011519985.tif 000112
【０２９６】
【表２９】
2011519985.tif 000113
本発明の好ましい実施形態において、本発明による媒体は、表Ｆからの化合物群より選択される１種類以上の化合物を含む。
【０２９７】
表Ｇに、式ＩＩ−Ｇの１個以上の基を含有し、本発明による混合物において好ましく用いられる化合物ＩＩ−Ａ〜ＩＩ−Ｆの群より選択される安定剤を示す。
【０２９８】
＜表Ｇ＞
【０２９９】
【表３０】
2011519985.tif 000114
【０３００】
【表３１】
2011519985.tif 000115
表Ｈに、式ＩＩ−Ｇの１個以上の基を含有し、本発明による混合物において好ましく用いられる安定剤を示す。
【０３０１】
＜表Ｈ＞
【０３０２】
【表３２】
2011519985.tif 000116
【０３０３】
【表３３】
2011519985.tif 000117
本発明の好ましい実施形態において、本発明による媒体は、表Ｇからの化合物群より選択される１種類以上の化合物を含む。
【実施例】
【０３０４】
以下の例は、一切制限することなく本発明を説明する。
【０３０５】
しかしながら、物理的特性によって、当業者に対して、どの特性を達成することができ、どの範囲で、それらを改変できるかが明らかとなる。よって、特に、好ましく達成できる種々の特性の組み合わせが、当業者に対して十分に定義される。
【０３０６】
以下の表において示される通りの組成および特性を有する液晶混合物を調製し検討する。
【０３０７】
＜例１＞
＜混合物Ａ−０＞
【０３０８】
【表３４】
2011519985.tif 000118
ホスト混合物または下では略してホストとも呼ばれる出発混合物Ａ−０を、上記の通りの密閉された試験用セルにおいて、加熱（１５０℃で４時間）、および引き続いて更に、ＵＶ照射（ドイツ国Ｈｅｒａｅｕｓ社製Ｓｕｎｔｅｓｔ機器、２時間）に対する混合物の安定性に関して検討する。このために、それぞれの場合について、オーブン内において１００℃で５分の加熱後に、セルのＶＨＲを測定した。比較のために、混合物Ａ−０に対する結果を以下の表中に含める。
【０３０９】
典型的には、ほぼ３０％の領域または更に１０％〜２０％の領域で結果が低いか更に非常に低い種々の測定シリーズに対する電圧保持率の値の再現性は、この領域において、いずれにせよ既に低かった測定精度よりも、場合によって著しく不良であった。しかしながら、同一の測定シリーズ内においては、非常に高い確実性で依然として比較が可能であるため、このことは、本検討に対しては、さほど決定的ではない。
【０３１０】
しかしながら、殆どの実用的な用途に対しては、これらの最低の値における不充分な安定性を想定しなければならない。
【０３１１】
次いで、本出願による式ＩＩ−Ａの化合物である化合物ＭＵ−５−Ｆと、式ＩＩ−Ｇの基を含有する化合物である化合物Ｈ−１とを、それぞれ、出発混合物に加える。本明細書においては、これら２種類の化合物の濃度比を１．０で一定に保つ。２種類の個々の化合物の濃度を、２５０ｐｐｍから５００ｐｐｍを経て１０００ｐｐｍまで変化させる。結果として生じる混合物（Ａ−１〜Ａ−３）に対する結果を、以下の表に示す。それぞれの実験のシリーズについて、それぞれの条件に対して少なくとも４個の試験用セルを検討し、それぞれの結果を、対応する個々の測定の平均として示す。
【０３１２】
【表３５】
2011519985.tif 000119
次に、５００ｐｐｍの化合物Ｈ−１および加えて窒素含有ヘテロ環式環を含有する多数の異なる化合物１種類５００ｐｐｍを、ホスト混合物Ａ−０の各種サンプルに加える。個々の混合物Ａ−２およびＡ−４〜Ａ−９の場合に用いられる最後に述べた化合物のそれぞれを、以下の表に示す。また、この表に、対応する結果を示す。
【０３１３】
【表３６】
2011519985.tif 000120
【０３１４】
＜例２＞
＜混合物Ｂ−０＞
【０３１５】
【表３７】
2011519985.tif 000121
例１において記載される通りホスト混合物Ｂ−０を検討し、混合物Ａ−２に対しての通り、２種類の対応する安定剤５００ｐｐｍをそれぞれ添加する。結果を以下の表に示す。
【０３１６】
【表３８】
2011519985.tif 000122
【０３１７】
＜例３＞
＜混合物Ｃ−０＞
【０３１８】
【表３９】
2011519985.tif 000123
例１において記載される通りホスト混合物Ｃ−０を検討し、混合物Ａ−２に対しての通り、２種類の対応する安定剤５００ｐｐｍをそれぞれ添加する。結果を以下の表に示す。
【０３１９】
【表４０】
2011519985.tif 000124
【０３２０】
＜例４＞
＜混合物Ｄ−０＞
【０３２１】
【表４１】
2011519985.tif 000125
例１において記載される通りホスト混合物Ｃ−０を検討し、混合物Ａ−２に対しての通り、２種類の対応する安定剤５００ｐｐｍをそれぞれ添加する。結果を以下の表に示す。
【０３２２】
例１において記載される通りホスト混合物Ｄ−０を検討し、最初に、比較のため、５００ｐｐｍの化合物Ｈ−１を添加し（混合物Ｄ−１）、次いで、例１からの混合物Ａ−２に対しての通り、２種類の物質ＭＵ−５−ＦおよびＨ−１の５００ｐｐｍのそれぞれを添加する。最後の実験を再度繰り返す。結果を以下の表に示す。
【０３２３】
【表４２】
2011519985.tif 000126
それぞれの場合で、例１．４〜１．９において記載される通り、各種の窒素含有安定剤の１種類を各種のサンプルに引き続き添加する。ホスト混合物Ｄ−０を例１において記載される通りに検討するが、今回は、各種のＨＡＬＳ化合物を安定剤として添加する。最初に、例４．１の通り、それぞれの場合で、２種類の化合物Ｈ−３およびＨ−６の１種類の５００ｐｐｍを比較のために使用し（それぞれ、混合物Ｄ−３およびＤ−５）、次いで、例１からの混合物Ａ−２に類似して、それぞれの場合で、既述の２種類の化合物（Ｈ−３およびＨ−６）の１種類を５００ｐｐｍ、および５００ｐｐｍの化合物ＭＵ−５−Ｆを同時に使用する（それぞれ、混合物Ｄ−４およびＤ−６）。結果を以下の表に示す。比較のために、ＨＡＬＳ化合物Ｈ−１を有する混合物４．１および４．２に対する上の結果を再度示す。結果を以下の表に示す。
【０３２４】
【表４３】
2011519985.tif 000127
【国際調査報告】
2011519985.tif 000150
2011519985.tif 000151
2011519985.tif 000152
2011519985.tif 000153
2011519985.tif 000154
2011519985.tif 000155